(57)【特許請求の範囲】
【請求項１】
部分芳香族ポリアミドを連続的に製造する方法であって、
ａ）ポリアミド形成に適し、かつ、ジカルボン酸、ジアミン、少なくとも１種のジカルボン酸と少なくとも１種のジアミンとの塩、ラクタム、ω−アミノ酸、アミノカルボン酸ニトリル、及びこれらの混合物から選択される少なくとも１種の成分を含有する水性組成物を用意し、用意した前記組成物を、オリゴマー化帯域に供給し、
ｂ）前記オリゴマー化帯域において、前記組成物を、１７０〜２９０℃の温度下、及び少なくとも２０ｂａｒの絶対圧力下でオリゴマー化し、工程ｂ）におけるオリゴマー化を、周囲との物質交換無しで行い、ポリアミドオリゴマーを含有する液状排出物を前記オリゴマー化帯域から取り出し、その際、前記工程ｂ）におけるオリゴマー化を、一相で液相において行う、
ｃ）任意で、前記オリゴマー化帯域からの排出物を放圧帯域Ｅ１）に給送し、放圧して、水を含有する気相と、ポリアミドオリゴマーを含有する液相を得て、水を含有する気相の少なくとも一部を分離し、その際、前記工程ｃ）における前記放圧帯域Ｅ１）での絶対圧力が、１０〜５０ｂａｒの範囲にある、
ｄ）前記オリゴマー化帯域からの液状排出物、又は前記放圧帯域Ｅ１）からの液相を、部分芳香族ポリアミドの溶融温度Ｔｍ2を上回る温度に最大３０分で加熱し、
ｅ）前記工程ｄ）からの加熱された組成物を、放圧帯域Ｅ２）に給送し、放圧して、水を含有する気相と、ポリアミドを含有する液相を得て、水を含有する気相の少なくとも一部を分離し、ポリアミドを含有する相を、部分芳香族ポリアミドの溶融温度Ｔｍ2を超える温度で後重合する、
ここで、オリゴマー化のために使用する前記オリゴマー化帯域が、少なくとも１つの管型反応器を含むか、又は少なくとも１つの管型反応器から成り、かつ逆混合されていない、
前記方法。
【請求項２】
前記工程ａ）で用意される組成物の水含分が、前記組成物の全質量に対して２０〜５５質量％である、請求項１に記載の方法。
【請求項３】
前記ポリアミドが、ＰＡ  ６．Ｔ、ＰＡ  ９．Ｔ、ＰＡ８．Ｔ、ＰＡ  １０．Ｔ、ＰＡ  １２．Ｔ、ＰＡ  ６．Ｉ、ＰＡ  ８．Ｉ、ＰＡ  ９．Ｉ、ＰＡ  １０．Ｉ、ＰＡ  １２．Ｉ、ＰＡ  ６．Ｔ／６、ＰＡ  ６．Ｔ／１０、ＰＡ  ６．Ｔ／１２、ＰＡ  ６．Ｔ／６．Ｉ、ＰＡ６．Ｔ／８．Ｔ、ＰＡ  ６．Ｔ／９．Ｔ、ＰＡ  ６．Ｔ／１０Ｔ、ＰＡ  ６．Ｔ／１２．Ｔ、ＰＡ  １２．Ｔ／６．Ｔ、ＰＡ  ６．Ｔ／６．Ｉ／６、ＰＡ  ６．Ｔ／６．Ｉ／１２、ＰＡ  ６．Ｔ／６．Ｉ／６．１０、ＰＡ  ６．Ｔ／６．Ｉ／６．１２、ＰＡ  ６．Ｔ／６．６、ＰＡ  ６．Ｔ／６．１０、ＰＡ  ６．Ｔ／６．１２、ＰＡ  １０．Ｔ／６、ＰＡ  １０．Ｔ／１１、ＰＡ  １０．Ｔ／１２、ＰＡ  ８．Ｔ／６．Ｔ、ＰＡ  ８．Ｔ／６６、ＰＡ  ８．Ｔ／８．Ｉ、ＰＡ  ８．Ｔ／８．６、ＰＡ  ８．Ｔ／６．Ｉ、ＰＡ  １０．Ｔ／６．Ｔ、ＰＡ  １０．Ｔ／６．６、ＰＡ  １０．Ｔ／１０．Ｉ、ＰＡ  １０Ｔ／１０．Ｉ／６．Ｔ、ＰＡ  １０．Ｔ／６．Ｉ、ＰＡ  ４．Ｔ／４．Ｉ／４６、ＰＡ  ４．Ｔ／４．Ｉ／６．６、ＰＡ  ５．Ｔ／５．Ｉ、ＰＡ  ５．Ｔ／５．Ｉ／５．６、ＰＡ  ５．Ｔ／５．Ｉ／６．６、ＰＡ  ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ  ６．Ｔ／ＩＰＤＡ．Ｔ、ＰＡ  ６．Ｔ／ＭＡＣＭ．Ｔ、ＰＡ  ６．Ｔ／ＰＡＣＭ．Ｔ、ＰＡ  ６．Ｔ／ＭＸＤＡ．Ｔ、ＰＡ  ６．Ｔ／６．Ｉ／８．Ｔ／８．Ｉ、ＰＡ  ６．Ｔ／６．Ｉ／１０．Ｔ／１０．Ｉ、ＰＡ  ６．Ｔ／６．Ｉ／ＩＰＤＡ．Ｔ／ＩＰＤＡ．Ｉ、ＰＡ  ６．Ｔ／６．Ｉ／ＭＸＤＡ．Ｔ／ＭＸＤＡ．Ｉ、ＰＡ  ６．Ｔ／６．Ｉ／ＭＡＣＭ．Ｔ／ＭＡＣＭ．Ｉ、ＰＡ  ６．Ｔ／６．Ｉ／ＰＡＣＭ．Ｔ／ＰＡＣＭ．Ｉ、ＰＡ  ６．Ｔ／１０．Ｔ／ＩＰＤＡ．Ｔ、ＰＡ  ６．Ｔ／１２．Ｔ／ＩＰＤＡ．Ｔ、ＰＡ  ６．Ｔ／１０．Ｔ／ＰＡＣＭ．Ｔ、ＰＡ  ６．Ｔ／１２．Ｔ／ＰＡＣＭ．Ｔ、ＰＡ  １０．Ｔ／ＩＰＤＡ．Ｔ、ＰＡ  １２．Ｔ／ＩＰＤＡ．Ｔ、並びにこれらのコポリマー及び混合物から選択されている、請求項１又は２に記載の方法。
【請求項４】
前記工程ｂ）で、前記オリゴマー化帯域における温度が、２００〜２９０℃の範囲にある、請求項１から３までのいずれか１項に記載の方法。
【請求項５】
前記工程ｂ）において、前記オリゴマー化帯域における絶対圧力が、２０〜１００ｂａｒの範囲にある、請求項１から４までのいずれか１項に記載の方法。
【請求項６】
前記工程ｂ）において、前記オリゴマー化帯域における絶対圧力が、２１〜６０ｂａｒの範囲にある、請求項１から５までのいずれか１項に記載の方法。
【請求項７】
前記工程ｂ）で、供給された組成物の、前記オリゴマー化帯域における滞留時間が、１０分〜６時間の範囲にある、請求項１から６までのいずれか１項に記載の方法。
【請求項８】
前記工程ｂ）で、供給された組成物の、前記オリゴマー化帯域における滞留時間が、３０分〜３時間の範囲にある、請求項１から７までのいずれか１項に記載の方法。
【請求項９】
前記工程ｃ）において、前記オリゴマー化帯域からの排出物を、前記オリゴマー化帯域における圧力よりも少なくとも５ｂａｒ下回る絶対圧力に放圧する、請求項１から８までのいずれか１項に記載の方法。
【請求項１０】
前記工程ｃ）において、前記オリゴマー化帯域からの排出物を、前記オリゴマー化帯域における圧力よりも少なくとも１０ｂａｒ下回る絶対圧力に放圧する、請求項１から９までのいずれか１項に記載の方法。
【請求項１１】
前記工程ｃ）における前記放圧帯域Ｅ１）での絶対圧力が、２０〜３５ｂａｒの範囲にある、請求項１から１０までのいずれか１項に記載の方法。
【請求項１２】
前記工程ｃ）における前記放圧帯域Ｅ１）での温度が、１７０〜２９０℃の範囲にある、請求項１から１１までのいずれか１項に記載の方法。
【請求項１３】
前記工程ｃ）における前記放圧帯域Ｅ１）での温度が、２００〜２９０℃の範囲にある、請求項１から１２までのいずれか１項に記載の方法。
【請求項１４】
前記工程ｃ）で得られる、前記放圧帯域Ｅ１）からの液相は、水含分が液相の全質量に対して１０〜３０質量％である、請求項１から１３までのいずれか１項に記載の方法。
【請求項１５】
前記工程ｃ）において、ポリアミドオリゴマーを含有する固相が得られない、請求項１から１４までのいずれか１項に記載の方法。
【請求項１６】
前記オリゴマー化帯域からの排出物を、前記工程ｃ）において放圧に供されない場合、前記工程ｄ）における加熱の前に圧力を低下させる、請求項１から１５までのいずれか１項に記載の方法。
【請求項１７】
前記オリゴマー化帯域からの排出物を、前記工程ｃ）において放圧に供されない場合、前記オリゴマー化帯域における圧力よりも少なくとも５ｂａｒ下回る絶対圧力に低下させる、請求項１から１６までのいずれか１項に記載の方法。
【請求項１８】
前記工程ｄ）で、部分芳香族ポリアミドの溶融温度Ｔｍ2を上回る温度への加熱を、最大５分で行う、請求項１から１７までのいずれか１項に記載の方法。
【請求項１９】
前記工程ｄ）で、部分芳香族ポリアミドの溶融温度Ｔｍ2を上回る温度への加熱を、最大２分で行う、請求項１から１８までのいずれか１項に記載の方法。
【請求項２０】
前記工程ｄ）で、前記オリゴマー化帯域からの液状排出物、又は前記放圧帯域Ｅ１）からの液相を、少なくとも３１０℃の温度に加熱する、請求項１から１９までのいずれか１項に記載の方法。
【請求項２１】
前記工程ｄ）で、前記オリゴマー化帯域からの液状排出物、又は前記放圧帯域Ｅ１）からの液相を、少なくとも３２０℃の温度に加熱する、請求項１から２０までのいずれか１項に記載の方法。
【請求項２２】
前記工程ｄ）での加熱を、熱交換器、混合器−熱交換器、プレート式伝熱体、らせん状伝熱体、らせん管型熱交換器、管型（管束型）伝熱体、Ｕ字管型伝熱体、ジャケット式管型伝熱体、加熱レジスタ、積層型伝熱体、プレート型ヒーター、電磁線に基づくヒーター、及びこれらの組み合わせから選択される装置で行う、請求項１から２１までのいずれか１項に記載の方法。
【請求項２３】
前記工程ｄ）で、加熱された反応混合物の絶対圧力を、３５ｂａｒ未満の圧力に放圧する、請求項１から２２までのいずれか１項に記載の方法。
【請求項２４】
前記工程ｄ）で、加熱された反応混合物の絶対圧力を、２０ｂａｒ未満の圧力に放圧する、請求項１から２３までのいずれか１項に記載の方法。
【請求項２５】
前記工程ｄ）で、加熱された反応混合物の絶対圧力を、１０ｂａｒ未満の圧力に放圧する、請求項１から２４までのいずれか１項に記載の方法。
【請求項２６】
前記工程ｄ）で、加熱された反応混合物の絶対圧力を、４ｂａｒ未満の圧力に放圧する、請求項１から２５までのいずれか１項に記載の方法。
【請求項２７】
前記工程ｅ）における前記放圧帯域Ｅ２）での絶対圧力が、２〜１５ｂａｒの範囲にある、請求項１から２６までのいずれか１項に記載の方法。
【請求項２８】
前記工程ｅ）における前記放圧帯域Ｅ２）での絶対圧力が、３〜１２ｂａｒの範囲にある、請求項１から２７までのいずれか１項に記載の方法。
【請求項２９】
前記工程ｅ）で、前記放圧帯域Ｅ２）における温度が、少なくとも５℃、部分芳香族ポリアミドの溶融温度Ｔｍ2を超える温度であり、ポリアミドオリゴマーを含有する固相が得られない、請求項１から２８までのいずれか１項に記載の方法。
【請求項３０】
前記工程ｅ）で、前記放圧帯域Ｅ２）における部分芳香族ポリアミドのための滞留時間が、３０秒〜１５分である、請求項１から２９までのいずれか１項に記載の方法。
【請求項３１】
前記工程ｅ）で、前記放圧帯域Ｅ２）における部分芳香族ポリアミドのための滞留時間が、４０秒〜１４分である、請求項１から３０までのいずれか１項に記載の方法。
【請求項３２】
前記工程ｅ）における前記放圧帯域Ｅ２）が、非撹拌式若しくは撹拌式の放圧容器、ストランド脱気器、押出機、混練機、混練要素及び／又は輸送要素を有するこれらとは異なる装置、並びにこれらの組み合わせから選択される装置を少なくとも１つ有する、請求項１から３１までのいずれか１項に記載の方法。
【請求項３３】
前記工程ｅ）における前記放圧帯域Ｅ２）からの後重合の排出物中に含まれるポリアミドが、１２０００〜２２０００ｇ／ｍｏｌの範囲の数平均分子量Ｍnを有する、請求項１から３２までのいずれか１項に記載の方法。
【請求項３４】
前記工程ｅ）における前記放圧帯域Ｅ２）からの後重合の排出物中に含まれるポリアミドが、最大４．５の多分散性ＰＤを有する、請求項１から３３までのいずれか１項に記載の方法。
【請求項３５】
前記工程ｃ）及び／又は前記工程ｅ）で得られる水相を、前記工程ａ）における水性組成物の製造のために少なくとも部分的に使用する、請求項１から３４までのいずれか１項に記載の方法。
【請求項３６】
前記工程ｅ）に続いて、前記放圧帯域Ｅ２）から排出物を取り出し、引き続きこれを脱気、後縮合、コンパウンド化、顆粒化およびこれらの組み合わせから選択されるさらなる後処理にかける、請求項１から３５までのいずれか１項に記載の方法。
【請求項３７】
前記さらなる後処理が、押出成形を有する、請求項３６に記載の方法。
【請求項３８】
請求項１から３７までのいずれか１項で規定される方法によって得られる、部分芳香族ポリアミドの使用であって、電気部材、電子工学部材を製造するため、及び高温領域における自動車適用のための、前記使用。
【請求項３９】
プラグコネクタ、マイクロスイッチ、マイクロボタン、及び半導体部材を製造するための、鉛不含条件でのハンダ付け工程（鉛フリーソルダリング）における、請求項３８に記載の使用。
【請求項４０】
発光ダイオード（ＬＥＤ）のリフレクターハウジングにおける、請求項３９に記載の使用。
【発明の詳細な説明】
【技術分野】
【０００１】
本発明は、脂肪族又は部分芳香族ポリアミドを製造する方法であって、ここでは、モノマーの水性組成物を、高温及び高圧でオリゴマー化し、その反応混合物を、水含分を低下させるために任意で第一の放圧にかけ、（場合によっては放圧された）反応混合物を短時間、ポリアミドの溶融温度を超える温度に加熱し、加熱された混合物を、水含分を低下させるため、（さらに）放圧し、後重合する当該方法に関する。
【０００２】
従来技術
ポリアミドは世界的に広く製造されるポリマーに属し、シート、繊維、及び材料といった主な適用分野以外に、さらなる多くの使用目的に用いられる。ポリアミドの中でも、ポリアミド６（ポリカプロラクタム）、及びポリアミド６６（ナイロン、ポリヘキサメチレンアジピン酸アミド）が最も多く製造されるポリマーである。ポリアミド６６の製造は主に、いわゆるＡＨ塩溶液の重縮合によって行われるが、これはすなわち、アジピン酸と１，６−ジアミノヘキサン（ヘキサメチレンジアミン）を化学量論で含有する水溶液である。ポリアミド６を製造するための従来の方法は、加水分解によるε−カプロラクタムの開環重合であり、これはいまもなお、工業的には非常に重要である。ポリアミド６、及びポリアミド６６の慣用の製造方法は例えば、プラスチックの教科書である3/4 Technische Thermoplaste: Polyamide, Carl Hanser Verlag, 1998, Muenchen, p. 42-71に記載されている。
【０００３】
ポリアミドのさらなる重要な群は、部分結晶性若しくは非晶質の熱可塑性、部分芳香族のポリアミドであり、これは工業的に重要なプラスチックとして、幅広く使用されている。これらの特徴は特に、温度耐性が高いことであり、高温ポリアミド（ＨＴＰＡ）とも呼ばれる。ＨＴＰＡの重要な使用領域は、電気部材及び電子光学部材の製造であり、ここでは特に、ポリフタルアミド（ＰＰＡ）をベースとするポリマーが、鉛不含条件でのハンダ付け工程（鉛フリーソルダリング）での使用に適している。ここでＨＴＰＡは、プラグコネクタ、マイクロスイッチ、マイクロボタン、及び半導体部材（例えば発光ダイオード：ＬＥＤのリフレクターハウジング）を製造するために用いられる。ＨＴＰＡのさらなる重要な使用領域は、高温領域における自動車適用である。ここでは特に、使用するポリマーの良好な熱老化耐性、高い強度と靭性、及び溶接強度が問題となる。非晶質のＨＴＰＡ、又は結晶性割合が低いＨＴＰＡは透明であり、透き通っていることが有利な適用に対しては、特に適している。部分結晶性のＨＴＰＡの特徴は一般的に、高い周辺温度における持続的な耐性であり、例えば機関室領域での適用に適している。
【０００４】
部分結晶性のポリアミドの製造は通常、少なくとも１種のジアミンと、少なくとも１種のジカルボン酸との水性溶液（任意で、さらなるモノマー成分、例えばラクタム、ω−アミノ酸、モノアミン、モノカルボン酸など）を形成することで始まる。脂肪族ポリアミドを製造するためにも、水性の塩溶液から出発することができる。塩溶液の形成に続いて、液状の水相における重縮合によって、オリゴマー化を行う。しかしながら、所望の分子量を合成するためには、さらなる方法の過程で水を除去し、反応温度を上げる必要がある。高い水濃度と低温から、低い水濃度と高温へという移行を伴うこの方法段階は、工程実施に対する要求度が高い。そこで例えば、可溶化するために存在する水が不充分となり、かつ／又は反応温度における温度が、反応生成物の溶融温度を下回るほど低い場合には、制御できずにポリマーが沈殿してしまうという危険性が生じる。
【０００５】
さらなる分子量合成のためには、原則的に２つの代替的な経路がある。第一の変法では、形成されたオリゴマーを脱水により固相にし、いわゆる固相重合（ＳＳＰ：solid State polymerization）する。第二の変法では、制御しながら水を分離し、温度を上昇させて、水溶液を溶融体にし、さらに重縮合する。ここで特に、溶融体における重合に問題がないわけでは。と言うのも、必要とされる高温では、不所望の副反応も起こるからであり、これは生成物の品質に否定的な影響をもたらすことがあるからである。液相又は溶融体での重合終了時には通常、数平均分子量が１３０００〜２２０００ｇ／ｍｏｌのポリマーが得られる。さらなる分子量合成が必要であれば、さらに後重合を続けることができる。
【０００６】
欧州特許第0 693 515号明細書（A1）には、部分結晶性又は非晶質の熱可塑性で加工可能な部分芳香族ポリアミドを、多段階の装填工程で製造するための方法が記載されており、この方法は以下の工程ａ）〜ｅ）を有する：
ａ）１種以上のジアミンと、１種以上のジカルボン酸との塩１種以上を製造するための、塩を形成する段階、任意で、低分子オリゴアミドへの部分的な予備反応を、温度１２０〜２２０℃、圧力最大２３ｂａｒで行い、
ｂ）任意で、前記工程ａ）からの溶液を、溶液の製造が終わった時点で存在する条件下、第二の反応槽及び／又は撹拌オートクレーブに移す工程、
ｃ）反応器の内容物を所定の温度に加熱し、水蒸気分圧を所定の値に制御しながら調整することにより、予備縮合物への反応が事前に行われる反応段階、前記所定の値は、水蒸気を制御しながら排出するか、又は任意で、オートクレーブと接続された水蒸気発生器から水蒸気を制御しながら給送することによって維持され、
ｄ）少なくとも１０分間にわたって維持する静置段階、ここで反応器内容物の温度、及び水蒸気分圧はそれぞれ、予備縮合物を後続の工程段階に移行するために設定された値に調整し、
ここで融点が２８０℃超の部分結晶性の（コ）ポリアミドの場合、反応器内容物の温度は、段階ｃ）及びｄ）の間、２６５℃を上回ってはならず、上記部分結晶性（コ）ポリアミドに対して段階ｃ）及びｄ）の間で特定され、かつ正確に規定された拘束条件は、少なくとも適用すべき水蒸気分圧ＰH2O（最小）に対して、反応器内容物の温度、及びポリマーのアミド基濃度を維持すべきであり、
ｅ）予備縮合物が、溶融した液状で直接、又は固体の状態を経た後、任意で最終反応装置のさらなる工程段階に送ることができる、排出段階。
【０００７】
欧州特許0 693 515号明細書（A1）の方法に特徴的なのは、予備縮合物を形成するための反応段階全体にわたって、水蒸気分圧を所定の値に維持するため、周囲との物質交換が必要なことである。反応段階と静置段階において水蒸気分圧を維持するため、反応の始めに、重縮合で形成された水を水蒸気として、反応槽から除去する必要がある。これにより、水蒸気とともに排出されてしまう未反応モノマーの損失が避けられない。上記パラメータが正確に維持されなかった場合には、反応系には水が極めて少なくなり、形成されたポリアミドがもはや液相には溶解されておらず、自然と固体化する危険が生じる。得られる反応生成物は、非常に水が少なくなっており、溶融体への移行、及び溶融体における後縮合が、不可能である。このため、溶融体中で後縮合させる工程へと、予備縮合物を連続的に移行させることができない。そこで欧州特許第0 693 515号明細書（A1）は、予備縮合物を噴霧することを教示しており、ここで残った水は急激に蒸発し、固体の予備生成物が得られる。求められる高い分子量を得るため、プレポリマーを後縮合にかけることができる。しかしながらこの後縮合について、欧州特許第0 693 515号明細書（A1）は具体的には何も記載していない。
【０００８】
意外なことに、欧州特許第0 693 515号明細書（A1）で教示された方法の上記欠点は、ポリアミドオリゴマーの製造をまず一相で、そして好適には周囲との物質交換無しで、すなわち水を分離せずに行うことにより、回避できることが判明した。本発明による方法によれば、オリゴマー化帯域の終わりにおいて、液状で排出を行うこと、及びその間に、排出物を噴霧する場合に得られるような固体を単離することは、必要ではない。本発明による方法からの液状の排出物を、放圧後に、溶融温度を上回る温度に迅速に加熱し、溶融体においてさらなる分子量を合成することが有利である。
【０００９】
このようにして、特に予備重合におけるモノマーの損失を効果的に避けることができ、高い転化率と、充分な分子量が得られる。
【００１０】
欧州特許第0 693 515号明細書（A1）に記載された方法は、平衡で終わらせなければならないバッチ法である。さらに排出段階では、水蒸気を供給することにより、圧力を一定に保つことが必要である。あらゆるバッチ法の場合と同様に、装填物の内部でも、また装填物間でも、様々な特性が生じる危険性がある。意外なことに、本発明による連続的な方法によって、オリゴマーの平衡段階なしでも、狭く分布した高分子ポリマーを得ることが可能になることが判明した。
【００１１】
独国特許第41 42 978号明細書は、少なくとも１種のコポリアミド保護層、及び少なくとも１種のコポリアミドバリア層から成る、多用途包装のための多層結合系を記載しており、ここで使用されるコポリアミドの製造は、非連続的に行われる。実施例によればコポリアミドの製造は、バッチ運転法により溶融物中で、単純な圧力オートクレーブ内で行われる。
【００１２】
国際公開第2004/055084号明細書は、部分結晶性の、熱可塑性で加工可能な、部分芳香族コポリアミドを記載しており、これは少なくとも１種の以下のモノマー、及び／又はその予備縮合物を縮合することにより製造できる：ａ）テレフタル酸、ｂ）炭素原子数が最大４４の二量化脂肪酸少なくとも１種、及びｃ）式Ｈ2Ｎ−（ＣＨ2）x−ＮＨ2の脂肪族ジアミン少なくとも１種、ここでｘは４〜１８の整数である。コポリアミドを製造するためには、公知の方法が総括的に指摘されているに過ぎない。
【００１３】
国際公開第02/28941号は、以下の工程ａ）〜ｃ）を有する、ポリアミドを加水分解により重合するための連続的な方法を記載している：
ａ）二酸とジアミンの水性塩溶液を、多段階反応混合物を形成するために適した温度条件及び圧力条件で重合させる工程、しかしながらここで反応時間は、相分離を回避するように選択し、
ｂ）同時に圧力が低下した場合、反応混合物に熱を導入して、水を除去する工程、これにより固体の形成につながることはなく、
ｃ）所望の分子量まで、脱水した反応混合物をさらに重合させる工程。
【００１４】
特に、水除去と分子量合成の早い段階では、反応混合物の良好な完全混合が必要である。使用する装置については、米国特許第4,019,866号明細書から読み取れる。国際公開第02/28941号に記載された方法は、分子量合成の早い段階において熱力学的な平衡で、第二の液相が形成されるか、又はポリマーが沈殿する条件で行うことに基づいている。しかしながらこの反応条件は、相分離が非常に遅れて現れるように、そして反応混合物の滞留時間の間、反応帯域では相分離が起こらないように選択される。残りの水を除去するため、また圧力を低下させるため、予備重合からの反応混合物は、放圧装置に移される。これは、水の除去によって、反応混合物の迅速な固化が回避されるように構成されている。このために放圧の当初、装置は大きな直径（この直径は次第に減少する）を有し、これによって圧力低下は良好に制御される。反応混合物は連続的に撹拌釜へと排出され、この撹拌釜から水蒸気が塔頂を介して除去される。得られる液状のポリマーは、所望の分子量（Ｍnで約１３０００〜２００００）までさらに重合させる。
【００１５】
米国特許第4,019,866号明細書は、ポリアミドを連続的に製造するための方法と装置を記載している。この方法によれば、ポリアミドを形成する反応体は、迅速な加熱と均一な完全混合が可能になるように構成された反応帯域へと、連続的にポンプ輸送される。反応体は加熱され、反応帯域内部で所定の保持時間の間、高温、高圧下で均一に混合され、蒸気とプレポリマーが形成される。形成された蒸気は、プレポリマーから連続的に分離され、プレポリマーは反応帯域から抜き出される。使用される装置は塔状に構成されており、精留帯域、第一の反応帯域、及び第二の反応帯域を有する。第一の反応帯域では、ポリアミドを形成する塩溶液が部分的に蒸発し、一部が反応し、第二の反応帯域では反応が、第一の反応帯域よりも低い圧力で続けられる。第一の反応帯域からの蒸気は、精留塔によって放出される。
【００１６】
欧州特許第0123377号明細書（A2）は特に、ポリアミド製造に用いるための縮合方法を記載している。その後、塩溶液又はプレポリマーは蒸発反応器において、０〜２７．６ｂａｒという相対圧（過圧）で放圧される。蒸発反応器における滞留時間は、０．１〜２０秒である。特別な実施では、まず予備重合を温度１９１〜２３２℃、溶剤含分（水含分）２５質量％未満で行う：その後、生成する塩溶液を１０３．４〜２０６．８ｂａｒというゲージ圧にし、そうして初めて温度を、溶融温度を上回る値に上昇させ、溶液を放圧する。放圧反応器内における滞留時間は、１分未満である。このポリマーは、二軸押出機に給送され、そこで約４５秒〜７分の滞留時間で重合される。
【００１７】
独国特許第4329676号明細書（A1）は、高分子、特に非晶質の、部分芳香族コポリアミドを連続的に重縮合する方法を記載しており、ここではまず水性の反応混合物から、加熱しながら、少なくとも１５ｂａｒの圧力で予備縮合物が製造され、続いて温度と圧力を高めてプレポリマーが製造され、最後に脱気押出機内で縮合により、コポリアミドが製造される。ここでは既に予備縮合段階において、水含分が減少しており、予備縮合の終了時には、約５〜４０質量％である。プレポリマーの製造は、２２０〜３５０℃、少なくとも２０ｂａｒの圧力で行う。後重合はそれから、脱気帯域を有する二軸押出機で行われる。
【００１８】
欧州特許第0976774号明細書（A2）は、以下の工程を有するポリアミドの製造方法を記載している：
ｉ）テレフタル酸を含有するジカルボン酸成分と、１，９−ノナンジアミン及び／又は２−メチル−１，８−オクタンジアミンの含分が６０〜１００ｍｏｌ％であるジアミン成分とを、水１５〜３５質量％の存在下、反応温度２５０〜２８０℃で、以下の等式を満たす反応圧力で重縮合する工程：
Ｐ0≧Ｐ≧０．７Ｐ0
前記式中、Ｐ0は、反応温度における水の飽和水蒸気圧であり、
ｉｉ）工程ｉ）から一次的な重縮合物を、工程ｉ）と同じ温度範囲、同じ水含分の周辺雰囲気で排出する工程、
ｉｉｉ）工程ｉｉ）からの排出物を、固相重合又は溶融重合するによって、分子量を合成する工程。
【００１９】
本発明は、ポリアミドを製造するための改善された方法を提供するという課題に基づく。特に、低温で高い水含分の存在下におけるオリゴマー化から、高温下、少ない水含分の存在下での重合へと、穏やかな条件で、特にできるだけ低圧で移行させることができるのが望ましい。本方法は、コストの掛かる後重合工程を必要せずに、所望の高分子量を有するポリアミドにつながるのが望ましい。こうして得られるポリアミドの特徴は、有利な生成物特性、特に広すぎない分子量分布、及び／又はゲル含分の少なさである。さらにまた、バッチ法の通常の欠点、例えばバッチ量の制限、反応容器の充填、反応容器を空にすること、及び反応容器の洗浄などによる時間的な損失が回避できる。
【００２０】
上記課題は意外なことに、水含分が低い出発混合物をオリゴマー化のために使用し、この反応混合物を、重縮合の間に水含分を低下させるため少なくとも１回の放圧にかけ、脂肪族又は部分芳香族ポリアミドの溶融温度を超える温度で最終的な重合を行う本発明による方法によって解決された。
【００２１】
本発明の概要
本発明の第一の対象は、脂肪族又は部分芳香族のポリアミドを連続的に製造するための方法であり、この方法では、
ａ）ポリアミド形成に適し、かつ、ジカルボン酸、ジアミン、少なくとも１種のジカルボン酸と少なくとも１種のジアミンとの塩、ラクタム、ω−アミノ酸、アミノカルボン酸ニトリル、及びこれらの混合物から選択される少なくとも１種の成分を含有する水性組成物を用意し、用意した前記組成物を、オリゴマー化帯域に供給し、
ｂ）前記オリゴマー化帯域において、前記組成物を、１７０〜２９０℃の温度下、及び少なくとも２０ｂａｒの絶対圧力下でオリゴマー化し、ポリアミドオリゴマーを含有する液状排出物を前記オリゴマー化帯域から取り出し、
ｃ）任意で、前記オリゴマー化帯域からの排出物を放圧帯域Ｅ１）に給送し、放圧して、水を含有する気相と、ポリアミドオリゴマーを含有する液相を得て、水を含有する気相の少なくとも一部を分離し、
ｄ）前記オリゴマー化帯域からの液状排出物、又は前記放圧帯域Ｅ１）からの液相を、脂肪族又は部分芳香族ポリアミドの溶融温度Ｔｍ2を上回る温度に迅速に加熱し、
ｅ）前記工程ｄ）からの加熱された組成物を、放圧帯域Ｅ２）に給送し、放圧して、水を含有する気相と、ポリアミドを含有する液相を得て、水を含有する気相の少なくとも一部を分離し、ポリアミドを含有する相を、脂肪族又は部分芳香族ポリアミドの溶融温度Ｔｍ2を超える温度で後重合する。
【００２２】
本発明のさらなる対象は、先に規定した、また後で規定する方法によって得られるポリアミドオリゴマーである。
【００２３】
本発明のさらなる対象は、先に規定した、また後で規定する方法によって得られるポリアミドオリゴマーをさらに重合させる、ポリアミドの製造方法である。本発明の対象はまた、こうして得られたポリアミドである。
【００２４】
本発明のさらなる対象は、先に規定した、また以下に規定する方法により得られるポリアミドを少なくとも１種含有する、ポリアミド成形材料である。本発明のさらなる対象は、このようなポリアミド成形材料から製造される成形体である。
【００２５】
本発明のさらなる対象は、先に規定した、また後で規定する方法によって得られる部分芳香族ポリアミドの使用であり、好適には電気部材及び電子工学部材を製造するため、及び高温領域における自動車適用のための使用である。
【００２６】
本発明のさらなる対象は、先に規定した、また後で規定する方法によって得られる脂肪族ポリアミドの使用であり、シート、モノフィラメント、繊維、糸、又は繊維布を製造するための使用である。
【図面の簡単な説明】
【００２７】
【図１】図１は、本発明による方法を実施するための簡単な装置を示し、この装置は、以下のものを有する：・ポリアミド形成に適した少なくとも１種の成分を含有する水性組成物を用意するためのバッチ容器（具体的な実施では、水性組成物は好ましくは、バッチ容器内に用意し、貯蔵容器へと連続的に供給するために移す）、・オリゴマー化帯域としての管型反応器（具体的な実施からは逸れるが、例えば以下で詳細に説明するように、オリゴマー化のために他の反応器も使用できる）、・減圧のための装置を有するオリゴマー化帯域からの抜き出し部、・反応混合物を迅速に加熱するための熱交換器、・水を含有する気相を分離するため、また反応混合物を後重合させるための放圧容器Ｅ２）、ここでポリアミドを含有する固相が形成されることはない。
【図２】図２は、本発明による方法を実施するための装置の好ましい実施態様を示し、この装置は以下のものを有する：・ポリアミド形成に適した少なくとも１種の成分を含有する水性組成物を用意するためのバッチ容器（具体的な実施では、水性組成物は好ましくは、バッチ容器内に用意し、貯蔵容器へと連続的に供給するために移す）、・オリゴマー化帯域としての管型反応器（具体的な実施からは逸れるが、例えば以下で詳細に説明するように、オリゴマー化のために他の反応器も使用できる）、・減圧のための装置を有するオリゴマー化帯域からの抜き出し部、・水を含有する気相を分離するための放圧容器Ｅ１）、ここでポリアミドを含有する固相が形成されることはなく、・反応混合物を迅速に加熱するための熱交換器、・水を含有する気相を分離するため、また反応混合物を後重合させるための放圧容器Ｅ２）、ここでポリアミドを含有する固相が形成されることはない。
【発明を実施するための形態】
【００２８】
本発明の詳細な説明
本発明による方法は、以下の利点を有する：
・本発明による方法により、ポリアミドの連続的な製造が可能になり、これによりバッチ法の典型的な欠点、例えばバッチ容量の制限、反応容器を充填すること、反応容器を空にすること、及び反応容器を洗浄することなどによる時間的な損失を、回避できる。
【００２９】
・本発明による方法により、高い水含分の存在下における低温でのオリゴマー化から、少ない水含分の存在下における高温下での重合へと、穏やかな圧力で移行させることができる。
【００３０】
・本発明による方法によれば重合は、溶融物中において、固相縮合を伴う同等の方法と比べて明らかにより短い滞留時間で行う。これにより、本方法のエネルギー収支に対して有利に働き、より経済的になる。加えて、短い滞留時間により、副反応と、得られるポリアミドの特性悪化が低減、若しくは回避される。
【００３１】
本願の範囲で記載するガラス転移点（Ｔｇ）、溶融温度（Ｔｍ）、及び溶解熱（ΔＨ）は、示差走査熱量計（ＤＳＣ）によって測定できる。ＤＳＣ測定は、１つの、また同じプローブで適切に１回から２回繰り返して、各ポリアミドについて規定の熱的な履歴を確認する。通常は、第二の測定値を記載し、これは測定値に指数「２」を付すことによって示される（Ｔｇ2）、（Ｔｍ2）、（ΔＨ2）。加熱速度と冷却速度は、それぞれ２０Ｋ／分である。よってＴｍ2は、事前に一度溶融温度に加熱されたポリアミド試料を加熱した際の、ＤＳＣによって摂氏（℃）で測定された溶融温度である。
【００３２】
反応工程ｄ）及びｅ）における脂肪族又は部分芳香族ポリアミドの溶融温度Ｔｍ2は、いずれの場合も反応最終生成物として得られるポリアミドに対するものであり、一部が重合した中間生成物、又は反応工程ｄ）及びｅ）においてそれぞれ存在する反応混合物中のポリマー（さらに水、モノマー、オリゴマーなどを含有し得る）に対するものではない。
【００３３】
本発明の範囲において、固体重合、固相重合、固体縮合、及び固相縮合は、同義で使用する。
【００３４】
モノマーである酸成分と、ジアミン成分と、使用されるラクタム成分のいずれもとの縮合は、それぞれのモノマーから誘導されるアミドの形で繰り返し単位及び／又は末端基を形成する。これらは通常、コポリアミド中に存在する繰り返し単位及び末端基の９５ｍｏｌ％、特に９９ｍｏｌ％を占める。加えて、コポリアミドはまた他の繰り返し単位を僅かな量で有し、この繰り返し単位は、モノマー（例えばジアミン）の合成反応又は副反応につながることがある。
【００３５】
ポリアミドの呼称として、本発明の範囲では一部、ＰＡといった文字、またそれに続く数字と文字から成る専門的な略称を用いる。このような略称のうち幾つかは、DIN EN ISO 1043-1で標準化されている。Ｈ2Ｎ−（ＣＨ2）x−ＣＯＯＨ型のアミノカルボン酸から、又は相応するラクタムから誘導可能なポリアミドは、ＰＡ  Ｚと呼ばれ、ここでＺは、モノマー中における炭素原子の数を言う。そこで例えばＰＡ  ６は、ε−カプロラクタム及び／又はω−アミノカプロン酸からのポリマーである。Ｈ2Ｎ−（ＣＨ2）x−ＮＨ2及びＨＯＯＣ−（ＣＨ2）y−ＣＯＯＨのジアミン及びジカルボン酸から誘導できるポリアミドは、ＰＡ  Ｚ１Ｚ２と呼ばれ、ここでＺ１はジアミンにおける炭素原子数を表し、Ｚ２は、ジカルボン酸における炭素原子数を表す。コポリアミドの呼称では、成分をその量の割合順で（斜線で区切って）記載する。よって例えばPA 66/610は、ヘキサメチレンジアミン、アジピン酸、及びセバシン酸からのコポリアミドである。本発明により使用する、芳香族又は脂環式の基を有するモノマーについて、以下の略号を用いる：Ｔ＝テレフタル酸、Ｉ＝イソフタル酸、ＭＸＤＡ＝ｍ−キシリレンジアミン、ＩＰＤＡ＝イソホロンジアミン、ＰＡＣＭ＝４，４’−メチレンビス（シクロヘキシルアミン）、ＭＡＣＭ＝２，２’−ジメチル−４，４’−メチレンビス−（シクロヘキシルアミン）。
【００３６】
以下、「Ｃ1〜Ｃ4アルキル」とは、非置換、直鎖状、及び分枝鎖状のＣ1〜Ｃ4アルキル基を表す。Ｃ1〜Ｃ4アルキル基の例は特に、メチル、エチル、プロピル、イソプロピル、ｎ−ブチル、イソブチル、ｓ−ブチル、ｔ−ブチル（１，１−ジメチルエチル）である。
【００３７】
後述の芳香族ジカルボン酸、脂肪族ジカルボン酸、脂環式ジカルボン酸、及びモノカルボン酸では、カルボキシ基はそれぞれ、未誘導の形、又は誘導体の形で存在していてよい。ジカルボン酸の場合、０個、１個、又は双方のカルボキシ基が、誘導体の形で存在していてよい。適切な誘導体は、無水物、エステル、酸塩化物、ニトリル、及びイソシアネートである。好ましい誘導体は、無水物、又はエステルである。ジカルボン酸の無水物は、モノマー形態、又はポリマー形態で存在していてよい。好ましいエステルは、アルキルエステル及びビニルエステル、特に好適にはＣ1〜Ｃ4アルキルエステル、特にメチルエステル、又はエチルエステルである。ジカルボン酸は好ましくは、モノアルキルエステル又はジアルキルエステル、特に好適にはモノＣ1〜Ｃ4アルキルエステル、又はジＣ1〜Ｃ4アルキルエステル、特に好適にはモノメチルエステル、ジメチルエステル、モノエチルエステル、又はジエチルエステルとして存在する。ジカルボン酸はさらに、好適にはモノビニルエステル又はジビニルエステルとして存在する。ジカルボン酸はさらに、好ましくは混合エステルとして存在し、特に好ましくは異なるＣ1〜Ｃ4アルキル成分を有する混合エステル、特にメチルエチルエステルとして存在する。
【００３８】
工程ａ）
本発明による方法の工程ａ）では、ポリアミド形成に適した成分を少なくとも１種含有する水性組成物を用意する。
【００３９】
ポリアミド形成に適した成分は好ましくは、以下のものから選択される：
Ａ）非置換若しくは置換された芳香族ジカルボン酸、及び非置換若しくは置換された芳香族ジカルボン酸の誘導体、
Ｂ）非置換若しくは置換された芳香族ジアミン、
Ｃ）脂肪族若しくは脂環式ジカルボン酸、
Ｄ）脂肪族若しくは脂環式ジアミン、
Ｅ）モノカルボン酸、
Ｆ）モノアミン、
Ｇ）少なくとも三価のアミン、
Ｈ）ラクタム、
Ｉ）ω−アミノ酸、
Ｋ）Ａ）〜Ｉ）とは異なる、これらと共縮合可能な化合物。
【００４０】
適切な実施形態は、脂肪族ポリアミドである。ＰＡ  Ｚ１Ｚ２（例えばＰＡ  ６６）の脂肪族ポリアミドに当てはまる条件は、少なくとも１種の成分Ｃ）又はＤ）が存在しなければならないこと、また成分Ａ）及びＢ）が存在してはならないことである。ＰＡ  Ｚ型の脂肪族ポリアミドに当てはまる条件は、少なくとも１種の成分Ｈ）が存在しなければならないことである。
【００４１】
好ましい実施形態は、部分芳香族ポリアミドである。部分芳香族ポリアミドに当てはまる条件としては、成分Ａ）及びＢ）が少なくとも１種と、成分Ｃ）及びＤ）が少なくとも１種とが、存在しなければならない。
【００４２】
芳香族ジカルボン酸Ａ）は好ましくは、それぞれ非置換若しくは置換された、フタル酸、テレフタル酸、イソフタル酸、ナフタリンジカルボン酸、又はジフェニルジカルボン酸、並びに上記芳香族ジカルボン酸の誘導体及び混合物から選択される。
【００４３】
置換された芳香族ジカルボン酸Ａ）は好適には、少なくとも１個（例えば１、２、３、又は４個）のＣ1〜Ｃ4アルキル基を有する。とりわけ、置換された芳香族ジカルボン酸Ａ）は、Ｃ1〜Ｃ4アルキル基１個又は２個有する。これらは好適には、メチル、エチル、ｎ−プロピル、イソプロピル、ｎ−ブチル、イソ−ブチル、ｓ−ブチル、及びｔ−ブチルから、特に好適にはメチル、エチル、及びｎ−ブチルから、とりわけメチル及びエチルから選択され、特にメチルである。置換された芳香族ジカルボン酸Ａ）はまた、アミド化を阻害しないさらなる官能基を有することができ、それは例えば、５−スルホイソフタル酸、５−スルホイソフタル酸塩、及び５−スルホイソフタル酸の誘導体である。このための好ましい例は、５−スルホイソフタル酸ジメチルエステルのナトリウム塩である。
【００４４】
好ましくは、芳香族ジカルボン酸Ａ）は、非置換テレフタル酸、非置換イソフタル酸、非置換ナフタリンジカルボン酸、２−クロロテレフタル酸、２−メチルテレフタル酸、５−メチルイソフタル酸、及び５−スルホイソフタル酸から選択される。
【００４５】
より好ましくは、芳香族ジカルボン酸Ａ）として、テレフタル酸、イソフタル酸、又はテレフタル酸とイソフタル酸との混合物を使用する。
【００４６】
好ましくは、本発明による方法で製造される部分芳香族ポリアミド（及び工程ａ）で用意されるプレポリマー）では、芳香族ジカルボン酸の割合が全ジカルボン酸の少なくとも５０ｍｏｌ％、特に好ましくは７０〜１００ｍｏｌ％である。特別な実施態様では、本発明による方法で製造される部分芳香族ポリアミド（及び工程ａ）で用意されるプレポリマー）は、テレフタル酸又はイソフタル酸又はテレフタル酸とイソフタル酸との混合物の割合が、全ジカルボン酸の少なくとも５０ｍｏｌ％、特に好ましくは７０〜１００ｍｏｌ％である。
【００４７】
芳香族ジアミンＢ）は好ましくは、ビス−（４−アミノフェニル）−メタン、３−メチルベンジジン、２，２−ビス−（４−アミノフェニル）−プロパン、１，１−ビス−（４−アミノフェニル）−シクロヘキサン、１，２−ジアミノベンゼン、１，４−ジアミノベンゼン、１，４−ジアミノナフタリン、１，５−ジアミノナフタリン、１，３−ジアミノトルエン、ｍ−キシリレンジアミン、Ｎ，Ｎ’−ジメチル−４，４’−ビフェニル−ジアミン、ビス−（４−メチルアミノフェニル）−メタン、２，２−ビス−（４−メチルアミノフェニル）−プロパン、又はこれらの混合物から選択される。
【００４８】
脂肪族又は脂環式ジカルボン酸Ｃ）は好適には、シュウ酸、マロン酸、コハク酸、グルタル酸、アジピン酸、ピメリン酸、コルク酸、アゼライン酸、セバシン酸、ウンデカン−α，ω−ジカルボン酸、ドデカン−α，ω−ジカルボン酸、マレイン酸、フマル酸、又はイタコン酸、シス−及びトランス−シクロヘキサン−１，２−ジカルボン酸、シス−及びトランス−シクロヘキサン−１，３−ジカルボン酸、シス−及びトランス−シクロヘキサン−１，４−ジカルボン酸、シス−及びトランスシクロペンタン−１，２−ジカルボン酸、シス−及びトランス−シクロペンタン−１，３−ジカルボン酸、及びこれらの混合物から選択される。
【００４９】
脂肪族又は脂環式のジアミンＤ）は好適には、エチレンジアミン、プロピレンジアミン、テトラメチレンジアミン、ヘプタメチレンジアミン、ヘキサメチレンジアミン、ペンタメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、２−メチルペンタメチレンジアミン、２，２，４−トリメチルヘキサメチレンジアミン、２，４，４−トリメチルヘキサメチレンジアミン、５−メチルノナンジアミン、２，４−ジメチルオクタメチレンジアミン、５−メチルノナメチレンジアミン、ビス−（４−アミノシクロヘキシル）−メタン、３，３’−ジメチル−４，４’−ジアミノジシクロヘキシルメタン、及びこれらの混合物から選択される。
【００５０】
ジアミンＤ）のうち特に好ましいのは、ヘキサメチレンジアミン、２−メチルペンタメチレンジアミン、オクタメチレンジアミン、ノナメチレンジアミン、デカメチレンジアミン、ウンデカメチレンジアミン、ドデカメチレンジアミン、ビス−（４−アミノシクロヘキシル）−メタン、３，３’−ジメチル−４，４’−ジアミノジシクロヘキシルメタン、及びこれらの混合物から選択されるものである。
【００５１】
特別な実施態様において部分芳香族ポリアミドは、ヘキサメチレンジアミン、ビス−（４−アミノシクロヘキシル）−メタン（ＰＡＣＭ）、３，３’−ジメチル−４，４’−ジアミノジシクロヘキシルメタン（ＭＡＣＭ）、イソホロンジアミン（ＩＰＤＡ）、及びこれらの混合物から選択されるジアミンＤ）を少なくとも１種、重合導入されて含有する。
【００５２】
特別な態様において、部分芳香族ポリアミドは、ジアミンＤ）として、ヘキサメチレンジアミンのみを重合導入されて含有する。
【００５３】
さらなる特別な態様において、部分芳香族ポリアミドは、ジアミンＤ）として、ビス−（４−アミノシクロヘキシル）−メタンのみを重合導入されて含有する。
【００５４】
さらなる特別な態様において、部分芳香族ポリアミドは、ジアミンＤ）として、３，３’−ジメチル−４，４’−ジアミノジシクロヘキシルメタン（ＭＡＣＭ）のみを重合導入されて含有する。
【００５５】
さらなる特別な態様において、部分芳香族ポリアミドは、ジアミンＤ）として、イソホロンジアミン（ＩＰＤＡ）のみを重合導入されて含有する。
【００５６】
脂肪族及び部分芳香族ポリアミドは、モノカルボン酸Ｅ）を少なくとも１種、重合導入されて含有する。ここでモノカルボン酸Ｅ）は、本発明による製造されるポリアミドの末端をキャップするために役立つ。これに適しているのは基本的に、ポリアミド縮合の反応条件下で、利用可能なアミノ基の少なくとも一部と反応可能なあらゆるモノカルボン酸である。適切なモノカルボン酸Ｅ）は、脂肪族モノカルボン酸、脂環式モノカルボン酸、及び芳香族モノカルボン酸である。これに該当するのは、酢酸、プロピオン酸、ｎ−、イソ−、又はｔ−酪酸、バレリアン酸、トリメチル酢酸、カプロン酸、エナント酸、カプリル酸、ペラルゴン酸、カプリン酸、ウンデカン酸、ラウリン酸、トリデカン酸、ミリスチン酸、パルミチン酸、ステアリン酸、ピバリン酸、シクロヘキサンカルボン酸、安息香酸、メチル安息香酸、α−ナフタリンカルボン酸、β−ナフタリンカルボン酸、フェニル酢酸、オレイン酸、リシノール酸、リノール酸、リノレン酸、エルカ酸、大豆、麻の実、トウゴマ、及びヒマワリ由来の脂肪酸、アクリル酸、メタクリル酸、ベルサチック（Versatic（登録商標））酸、コッホ（Koch（登録商標））酸、及びこれらの混合物である。
【００５７】
モノカルボン酸Ｅ）として不飽和カルボン酸、又はその誘導体を用いる場合、市販の重合阻害剤の存在下で作業することが、有意義であり得る。
【００５８】
モノカルボン酸Ｅ）は特に好ましくは、酢酸、プロピオン酸、安息香酸、及びこれらの混合物から選択される。
【００５９】
特別な実施において、脂肪族、及び部分芳香族ポリアミドは、モノカルボン酸Ｅ）として、プロピオン酸のみを重合導入されて含有する。
【００６０】
さらなる特別な実施において、脂肪族、及び部分芳香族ポリアミドは、モノカルボン酸Ｅ）として、安息香酸のみを重合導入されて含有する。
【００６１】
さらなる特別な実施において、脂肪族、及び部分芳香族ポリアミドは、モノカルボン酸Ｅ）として、酢酸のみを重合導入されて含有する。
【００６２】
脂肪族及び部分芳香族ポリアミドは、少なくとも１種のコポリマー化されたモノアミンＦ）を含有することができる。この場合、脂肪族ポリアミドは、コポリマー化される脂肪族モノアミン又は脂環式モノアミンのみを含む。ここでモノアミンＦ）は、本発明によって製造されるポリアミドの末端をキャップするために役立つ。これに適するモノアミンは、基本的に、ポリアミド縮合の反応条件下で、利用可能なカルボン酸基の少なくとも一部と反応可能なあらゆるモノアミンである。適切なモノアミンＦ）は、脂肪族モノアミン、脂環式モノアミン、及び芳香族モノアミンである。これに該当するのは、メチルアミン、エチルアミン、プロピルアミン、ブチルアミン、ペンチルアミン、ヘキシルアミン、ヘプチルアミン、オクチルアミン、デシルアミン、ステアリルアミン、ジメチルアミン、ジエチルアミン、ジプロピルアミン、ジブチルアミン、シクロヘキシルアミン、ジシクロヘキシルアミン、アニリン、トルイジン、ジフェニルアミン、ナフチルアミン、及びこれらの混合物である。
【００６３】
脂肪族及び部分芳香族のポリアミドを製造するためにはさらに、少なくとも三価のアミンＧ）を少なくとも１種使用することができる。これに属するのは、Ｎ’−（６−アミノヘキシル）ヘキサン−１，６−ジアミン、Ｎ’−（１２−アミノデシル）ドデカン−１，１２−ジアミン、Ｎ’−［６−（アミノヘキシル）ドデカン−１，１２−ジアミン、Ｎ’−［３−（アミノメチル）−３，５，５−トリメチル−シクロヘキシル］−ヘキサン−１，６−ジアミン、Ｎ’−［３−（アミノメチル）−３，５，５−トリメチル−シクロヘキシル］ドデカン−１，１２−ジアミン、Ｎ’−［（５−アミノ−１，３，３−トリメチル−シクロヘキシル）メチル］ヘキサン−１，６−ジアミン、Ｎ’−［（５−アミノ−１，３，３−トリメチル−シクロヘキシル）メチル］ドデカン−１，１２−ジアミン、３−［［［３−（アミノメチル）−３，５，５−トリメチル−シクロヘキシル］アミノ］メチル］−３，５，５−トリメチル−シクロヘキサンアミン、３−［［（５−アミノ−１，３，３−トリメチル−シクロヘキシル）メチルアミノ］メチル］−３，５，５−トリメチル−シクロヘキサンアミン、３−（アミノメチル）−Ｎ−［３−（アミノメチル）−３，５，５−トリメチル−シクロヘキシル］−３，５，５−トリメチル−シクロヘキサンアミンである。少なくとも三価のアミンＧ）を使用しないのが好ましい。
【００６４】
適切なラクタムＨ）は、ε−カプロラクタム、２−ピペリドン（δ−バレロラクタム）、２−ピロリドン（γ−ブチロラクタム）、カプリルラクタム、エナントラクタム、ラウリルラクタム、及びこれらの混合物である。
【００６５】
適切なω−アミノ酸Ｉ）は、６−アミノカプロン酸、７−アミノヘプタン酸、１１−アミノウンデカン酸、１２−アミノドデカン酸、及びこれらの混合物である。
【００６６】
Ａ）〜Ｉ）とは異なるものであって、これらと共縮合可能な化合物Ｋ）として適しているのは、少なくとも三価のカルボン酸、ジアミノカルボン酸などである。
【００６７】
適切な化合物Ｋ）はさらに、４−［（Ｚ）−Ｎ−（６−アミノヘキシル）−Ｃ−ヒドロキシ−カルボンイミドイル］安息香酸、３−［（Ｚ）−Ｎ−（６−アミノヘキシル）−Ｃ−ヒドロキシ−カルボンイミドイル］安息香酸、（６Ｚ）−６−（６−アミノヘキシルイミノ）−６−ヒドロキシ−ヘキサンカルボン酸、４−［（Ｚ）−Ｎ−［（５−アミノ−１，３，３−トリメチルシクロヘキシル）メチル］−Ｃ−ヒドロキシ−カルボンイミドイル］安息香酸、３−［（Ｚ）−Ｎ−［（５−アミノ−１，３，３−トリメチル−シクロヘキシル）メチル］−Ｃ−ヒドロキシ−カルボンイミドイル］安息香酸、４−［（Ｚ）−Ｎ−［３−（アミノメチル）−３，５，５−トリメチル−シクロヘキシル］−Ｃ−ヒドロキシ−カルボンイミドイル］安息香酸、３−［（Ｚ）−Ｎ−［３−（アミノメチル）−３，５，５−トリメチル−シクロヘキシル］−Ｃ−ヒドロキシ−カルボンイミドイル］安息香酸、及びこれらの混合物である。
【００６８】
好ましい実施態様において、本発明による方法は、脂肪族ポリアミドを製造するために用いられる。
このポリアミドは好適には、PA 4、PA 5、PA 6、PA 7、PA 8、PA 9、PA 10、PA 11、PA 12、PA 46、PA 66、PA 666、PA 69、PA 610、PA 612、PA 96、PA 99、PA 910、PA 912、PA 1212、並びにこれらのコポリマーとこれらの混合物から選択される。
【００６９】
脂肪族ポリアミドは特に、PA 6、PA 66、又はPA 666であり、極めて特に好ましくは、PA 6である。
【００７０】
好ましい実施態様において、本発明による方法は、部分芳香族ポリアミドを製造するために用いられる。
【００７１】
このポリアミドは好ましくは、以下のものから選択される：PA 6.T、PA 9.T、PA8.T、PA 10.T、PA 12.T、PA 6.I、PA 8.I、PA 9.I、PA 10. I、PA 12. I、PA 6. T/6、PA 6.T/10、PA 6.T/12、PA 6.T/6.I、PA6.T/8.T、PA 6.T/9.T、PA 6.T/10T、PA 6.T/12.T、PA 12.T/6.T、PA 6.T/6.I/6、PA 6.T/6.I/12、PA 6. T/6.I/6.10、PA 6.T/6.I/6.12、PA 6. T/6.6、PA 6.T/6.10、PA 6.T/6.12、PA 10.T/6、PA 10.T/11、PA 10.T/12、PA 8.T/6.T、PA 8.T/66、PA 8.T/8.I、PA 8.T/8.6、PA 8.T/6.I、PA 10.T/6.T、PA 10.T/6.6、PA 10.T/10.I、PA 10T/10.I/6.T、PA 10.T/6.I、PA 4.T/4.I/46、PA 4.T/4.I/6.6、PA 5.T/5.I、PA 5.T/5.I/5.6、PA 5.T/5.I/6.6、PA 6.T/6.I/6.6、PA MXDA.6、PA IPDA.I、PA IPDA.T、PA MACM.I、PA MACM.T、PA PACM.I、PA PACM.T、PA MXDA.I、PA MXDA.T、PA 6.T/IPDA.T、PA 6.T/MACM.T、PA 6.T/PACM.T、PA 6.T/MXDA.T、PA 6.T/6.I/8.T/8.I、PA 6.T/6. I /10. T/10.1、PA 6.T/6.I/IPDA.T/IPDA.I、PA 6.T/6.I/MXDA.T/MXDA.I、PA 6.T/6.I/MACM.T/MACM.I、PA 6.T/6.I/PACM.T/PACM.I、PA 6.T/10.T/IPDA.T、PA 6.T/12.T/IPDA.T、PA 6.T/10.T/PACM.T、PA 6.T/12.T/PACM.T、PA 10.T/IPDA.T、PA 12.T/IPDA.T、並びにこれらのコポリマーとこれらの混合物。
【００７２】
このポリアミドは特に好ましくは、以下のものから選択される：PA 6.T、PA 9.T、PA 10.T、PA 12.T、PA 6.I、PA 9.I、PA 10. I、PA 12. I、PA 6.T/6.I、PA 6.T/6、PA6.T/8.T、PA 6.T/10T、PA 10.T/6.T、PA 6.T/12.T、PA12.T/6.T、PA IPDA.I、PA IPDAT、PA 6.T/IPDA.T、PA 6.T/6.I/IPDA.T/IPDA.I、PA 6.T/10.T/I PDA.T、PA 6.T/12.T/IPDA.T、PA 6.T/10.T/PACM.T、PA 6.T/12.T/PACM.T、PA 10.T/IPDA.T、PA 12.T/IPDA.T、並びにこれらのコポリマーとこれらの混合物。
【００７３】
工程ａ）で用意されるものであって、ポリアミド形成に適切な成分を少なくとも１種含有する水性組成物は、基本的に慣用の、当業者に公知の方法によって製造できる。部分芳香族ポリアミドのオリゴマーを製造するための塩溶液を用意するための適切な方法は例えば、欧州特許第0 693 515号明細書（A1）に記載されている。
【００７４】
工程ａ）で用意される組成物は好ましくは、水含分が、組成物の全質量に対して２０〜５５質量％、特に好ましくは２５〜５０質量％である。
【００７５】
特別な実施態様では、工程ａ）において、少なくとも１種のジアミンと、少なくとも１種のカルボン酸の塩を含有する水溶液を用意する。この溶液では好ましくは、水含分が、溶液の全質量に対して２０〜５５質量％、特に好ましくは２５〜５０質量％である。
【００７６】
ポリアミド形成に適した少なくとも１種の成分と水に加えて、工程ａ）で用意した組成物は、さらなる成分を含有することができる。これは好ましくは、触媒、連鎖制御剤、適用条件による添加剤、及びこれらの混合物である。適切な添加剤は、難燃剤、無機及び有機の安定剤、潤滑剤、着色剤、成核剤、金属顔料、金属光沢物、金属で被覆された粒子、静電防止剤、導電性添加剤、離型剤、増白剤、消泡剤、充填剤、及び／又は強化剤などである。
【００７７】
本発明によりポリアミドオリゴマーを製造するためには、触媒を少なくとも１種使用することができる。適切な触媒は好ましくは、無機及び／又は有機のリン化合物、スズ化合物、又は鉛化合物、及びこれらの混合物である。
【００７８】
触媒として適切なスズ化合物は例えば、酸化スズ（ＩＩ）、水酸化スズ（ＩＩ）、一価若しくは多価のカルボン酸のスズ塩（ＩＩ）、例えばスズ（ＩＩ）ジベンゾエート、スズ（ＩＩ）−ジ（２−エチルヘキサノエート）、スズ（ＩＩ）オキサレート、ジブチルスズ酸化物、ブチルスズ酸（Ｃ4Ｈ9−ＳｎＯＯＨ）、ジブチル−スズ−ジラウレートなどである。適切な鉛化合物は例えば、酸化鉛（ＩＩ）、水酸化鉛（ＩＩ）、酢酸鉛（ＩＩ）、塩基性酢酸鉛（ＩＩ）、炭酸鉛（ＩＩ）などである。
【００７９】
好ましい触媒は、リン化合物、例えばリン酸、亜リン酸、次亜リン酸、フェニルホスホン酸、フェニルホスフィン酸、及び／又は一価〜三価のカチオン（例えばＮａ、Ｋ、Ｍｇ、Ｃａ、Ｚｎ、又はＡｌ）を有するこれらの塩、及び／又はこれらのエステル（例えばトリフェニルホスフェート、トリフェニルホスファイト、又はトリス（ノニルフェニル）ホスファイト）である。触媒として特に好ましいのは、次亜リン酸、及びこれらの塩（例えば次亜リン酸ナトリウム）である。
【００８０】
触媒は好ましくは、工程ａ）で用意される水性組成物の全質量に対して０．００５〜２．５質量％の量で使用する。
【００８１】
特に好ましくは、次亜リン酸及び／又は次亜リン酸の塩を、ポリアミド形成に適した成分（＝成分Ａ）〜Ｋ））の全体量に対して５０〜１０００ｐｐｍ、特に好ましくは１００〜５００ｐｐｍの量で使用する。
【００８２】
開環ラクタム重合は、純粋に加水分解により、触媒を用いずに行うことができる。活性化されたアニオンラクタム重合の場合、ラクタムアニオンの形成を可能にする触媒を使用する。適切な触媒及び活性剤は、当業者に公知である。アミノニトリルの重縮合、例えば６−アミノカプロニトリル（ＡＣＮ）からのポリアミド６の製造は、不均一系触媒（例えばＴｉＯ2）の存在下で行うことができる。
【００８３】
分子量を制御するために、連鎖制御剤を少なくとも１種、使用することができる。適切な連鎖制御剤は、先にポリアミド形成に適した成分のところで挙げたモノカルボン酸Ａ）と、モノアミンＦ）である。連鎖制御剤は好ましくは、以下のものから選択される：酢酸、プロピオン酸、酪酸、バレリアン酸、カプロン酸、ラウリン酸、ステアリン酸、２−エチルヘキサン酸、シクロヘキサン酸、安息香酸、３−（３，５−ジ−ｔ−ブチル−４−ヒドロキシフェニル）プロパン酸、３−（３，５−ジ−ｔ−ブチル−４−ヒドロキシフェニル）プロパン酸、３，５−ジ−ｔ−ブチル−４−ヒドロキシ安息香酸、３−（３−ｔ−ブチル−４−ヒドロキシ−５−メチルフェニル）プロパン酸、２−（３，５−ジ−ｔ−ブチル−４−ヒドロキシベンジルチオ）酢酸、３，３−ビス（３−ｔ−ブチル−４−ヒドロキシフェニル）ブタン酸、ブチルアミン、ペンチルアミン、ヘキシルアミン、２−エチルヘキシルアミン、ｎ−オクチルアミン、ｎ−ドデシルアミン、ｎ−テトラデシルアミン、ｎ−ヘキサデシルアミン、ステアリルアミン、シクロヘキシルアミン、３−（シクロヘキシルアミノ）プロピルアミン、メチルシクロヘキシルアミン、ジメチルシクロヘキシルアミン、ベンジルアミン、２−フェニルエチルアミン、２，２，６，６−テトラメチルピペリジノ−４−アミン、１，２，２，６，６−ペンタメチルピペリジノ−４−アミン、４−アミノ−２，６−ジ−ｔ−ブチルフェノール、及びこれらの混合物。また、アミノ基又は酸基と反応可能なその他の単官能性化合物（例えば無水物、イソシアネート、酸ハロゲン化物、又はエステル）を制御剤として使用することができる。分子量を制御するためにはまた、ジアミン成分又はジ酸成分を、化学量論的な過剰で使用することができる。このような適切な連鎖制御剤は、ヘキサメチレンジアミンである。連鎖制御剤は、工程ａ）で用意した水性組成物に添加することができる。連鎖制御剤はまた、工程ｃ）でオリゴマー化帯域から取り出した排出物に、及び／又は後重合の前にポリアミドオリゴマーに添加できる。連鎖制御剤の通常の使用量は、ポリアミドオリゴマー１ｋｇ当たり５〜５００ｍｍｏｌの範囲、好適にはポリアミドオリゴマー１ｋｇ当たり１０〜２００ｍｍｏｌの範囲である。
【００８４】
所望の場合、工程ａ）で用意する水性組成物に、触媒や連鎖制御剤とは異なるさらなる添加剤を添加できる。
【００８５】
特に既に工程ａ）で添加可能な添加剤として挙げられるのは例えば、抗酸化剤、光保護剤、通常の加工助剤、成核剤、及び結晶化促進剤である。これに対して充填物質及び強化物質は、好適には最終的な後重合の前、及び／又はその間に添加する。よってこれらは例えば、本発明によるポリアミドオリゴマーに、押出成形機又は混練機で後重合の際に添加できる。
【００８６】
工程ａ）における水性組成物の製造は、通常の反応装置（例えば撹拌釜）で行うことができる。オリゴマー化帯域へと連続的に供給するため、２つ以上の反応装置を用いることが有利であり得る。そこで例えば、反応器における適切な実施では、バッチを用意し、別の反応器から既に完成した組成物をオリゴマー帯域に連続的に供給することができる。さらなる適切な実施では、水性組成物を少なくとも１つの反応器に用意し、それから貯蔵槽に移し、この貯蔵槽から組成物を連続的にオリゴマー化帯域に供給する。少なくとも２つの反応装置の使用はまた、洗浄、維持管理、又は生成物交換の観点から有利であり得る。
【００８７】
工程ａ）で水性組成物を製造するために、ポリアミド形成に適した成分、水、及び任意の前記さらなる成分１種以上を、相互に混合する。成分の混合は好適には、加熱しながら行う。
【００８８】
工程ａ）における水性組成物の製造は好ましくは、実質的にまだオリゴマー化が起こらない条件で行う。好ましくは、ポリアミド形成に適した成分の未反応含分は、工程ａ）で得られる水性組成物中で、ポリアミド形成に適した成分の全質量に対して少なくとも９５質量％、特に好ましくは少なくとも９８質量％である。
【００８９】
工程ａ）において水性組成物を製造する際の温度は好ましくは、８０〜１７０℃の範囲、特に好ましくは１００〜１６５℃の範囲である。
【００９０】
工程ａ）における水性組成物の製造は好ましくは、周辺圧力、又は高圧で行う。この圧力は好ましくは、０．９〜５０ｂａｒの範囲、特に好ましくは１〜１０ｂａｒの範囲である。特別な実施では、工程ａ）における水性組成物の製造を、反応混合物の固有圧で行う。
【００９１】
工程ａ）における水性組成物の製造は好ましくは、不活性ガス雰囲気下で行う。適切な不活性ガスは例えば、窒素、ヘリウム、又はアルゴンである。多くの場合、完全な不活性化は必要ではなく、成分を加熱する前に、反応装置に不活性ガスを吹き付ければ充分である。
【００９２】
少なくとも１種のジアミンと少なくとも１種のカルボン酸との塩を含有する水溶液を製造するための適切な手法において、ジアミン成分を水の少なくとも一部に溶解させて、反応装置にまず装入する。引き続き、その他の成分を、好適には撹拌しながら添加し、水含分を所望の量に調整する。反応混合物は撹拌しながら、透明で均質な溶液が生成するまで加熱する。ここで加熱の際には、塩の形成が多くの場合は発熱性で進むことに留意すべきである。
【００９３】
工程ａ）で得られる水性組成物は好適には、実質的に製造温度で、すなわち途中で冷却せずに、オリゴマー化帯域に供給する。
【００９４】
工程ｂ）
工程ｂ）でオリゴマー化を行うため、オリゴマー化帯域は１つの反応器から成っていてよく、又は複数の（例えば２個、３個、４個など）の同一又は異なる反応器を使用して有することができる。最も単純な場合、オリゴマー化帯域としては、唯一の反応器を使用する。複数の反応器を使用する場合、これらはそれぞれ同一、又は異なる温度及び／又は圧力を有することができる。複数の反応基を使用する場合、これらはそれぞれ同一、又は異なる混合特性を有することができる。それぞれの反応器は、所望の場合、内部構造物によって一重、又は何重にも区分けされていてよい。２つ以上の反応器は、相互に任意で接続されていてよい（例えば並列又は直列）。
【００９５】
オリゴマー化に適切な反応装置は、当業者に公知である。これに該当するのは、液液反応、及び気液反応のために一般的に慣用の反応器、例えば管型反応器、撹拌釜などであり、これらの反応器は任意で、内部構造物によって区分けされていてよい。
【００９６】
適切な実施形態において、工程ｂ）における反応に使用されるオリゴマー化帯域は、少なくとも２つの撹拌容器のカスケードを含むか、又は少なくとも２つの撹拌容器のカスケードから成る。
【００９７】
工程ｂ）におけるオリゴマー化のために好適には、少なくとも１つの管型反応器を使用する。管型反応器の好ましい構成は、管束型反応器である。好ましい実施形態において、工程ｂ）で反応に使用されるオリゴマー化帯域は、少なくとも１つの管型反応器を含むか、又は少なくとも１つの管型反応器から成る。これらの反応器を用いる場合、特に低い多分散性（ＰＤ）を有する生成物が得られる。
【００９８】
工程ｂ）における反応のために使用する管型反応器又は管束型反応器は、好ましい実施では、逆混合されていない。よってこれらは好適には、逆混合内部構造物を有さない。
【００９９】
適切な構成では、工程ｂ）における反応のために使用する管型反応器又は管束型反応器は、充分に等温式で稼働させることができる。このために適切な方法で、熱交換表面が反応器の外部又は内部に配置されていてよい。熱交換表面は好適には、管束型反応器又は管束型反応器の端部に存在し、この端部のところで、工程ａ）で用意した溶液をオリゴマー化帯域に導入する（入口側端部）。既に説明したように、工程ａ）で用意する溶液は温度調節してオリゴマー化帯域に給送する。
【０１００】
本発明による方法の特別な態様において、工程ｂ）におけるオリゴマー化は、周囲との物質交換無しで行う。「周囲との物質交換を行わないオリゴマー化」とは、工程ａ）で用意する組成物をオリゴマー化帯域に供給した後、オリゴマー化帯域と周辺との間で、物質交換が起こらないことと理解される。特にオリゴマー化の間に、容器を気流が通過しない。よって工程ｂ）では、オリゴマー化の間に、成分（例えば水）の投入も排出も、容器内部から周辺領域へ、またその逆にも起こらない。これに対して、容器内部と周辺の間の熱交換は、工程ｂ）における本発明によるオリゴマー化で許容される。この実施態様は、揮発性が高いオリゴマー（例えばヘキサメチレンジアミン）の損失が低減、又は回避できるため、特に有利である。
【０１０１】
工程ｂ）における反応では、反応混合物は一相で、又は二相であってもよい。反応混合物は好ましくは、工程ｂ）における反応の際に一相で存在する。工程ｂ）における一相の反応は、液相で行われる。
【０１０２】
工程ｂ）で同様にあり得る二相の反応の場合、液相と気相が存在する。本発明による方法により、固相を生じさせることなく、オリゴマー化が可能になる。このためにオリゴマー化で使用される温度と圧力の値を、反応混合物が完全に液状、又は一部気体状で存在するように選択する。
【０１０３】
さらに、工程ｂ）における反応を二相で行う場合、オリゴマー化のために使用する温度と圧力の値は、ポリアミド形成に使用する成分の割合が気相には実質的に存在しないように選択する。よって特に、工程ｂ）において系の固有圧下でオリゴマー化を行うことが特に有利であると判明した。その後、低沸点成分（例えばヘキサメチレンジアミン）を使用する場合、ポリアミド形成に使用される成分の割合は、気相には実質的に存在しない。
【０１０４】
オリゴマー化帯域における温度は好ましくは、約２００〜２９０℃の範囲、特に好ましくは２２０〜２６０℃の範囲、特に２３０〜２５０℃の範囲である。
【０１０５】
複数の反応器を使用する場合、これらはそれぞれ同一、又は異なる温度を有することができる。同様に１つの反応器は、異なる温度で稼働可能な反応領域を複数有することができる。そこで、例えばできるだけ完全な転化率を達成する、かつ／又は副反応が少なくなるよう、例えば各反応器の第二の反応領域において、第一の反応領域よりも高い温度を、又は反応器カスケードの第二の反応器において、第一の反応器よりも高い温度を調整することができる。
【０１０６】
オリゴマー化帯域における絶対圧力は好ましくは、２０〜１００ｂａｒの範囲、特に好ましくは２５〜６０ｂａｒの範囲にある。複数の反応器を用いる場合の反応圧力は、各反応器で異なっていてよい。
【０１０７】
工程ｂ）でオリゴマー帯域における組成物の滞留時間は好ましくは、１０分〜６時間の範囲、特に好ましくは２０分〜３時間の範囲である。
【０１０８】
好ましくは、オリゴマー化帯域からの排出物中に含まれるポリアミドオリゴマーは、できるだけ高い数平均分子量（Ｍn）を有するが、ただし固相が形成されることはない（すなわち、ポリマーは沈殿しない）。ここで分子量の制御は例えば、水含分、オリゴマー化帯域における温度、及び／又はオリゴマー化帯域における滞留時間によって行うことができる。好ましくは、オリゴマー化帯域からの排出物中に含有されるポリアミドオリゴマーは、数平均分子量（Ｍn）が少なくとも５００ｇ／ｍｏｌ、特に好ましくは少なくとも６００ｇ／ｍｏｌ、とりわけ少なくとも７００ｇ／ｍｏｌである。数平均分子量（Ｍn）についての適切な範囲は例えば、５００〜１５００ｇ／ｍｏｌである。
【０１０９】
工程ｃ）（任意の中間放圧、及び水の除去）
本発明による方法の好ましい実施態様では、オリゴマー化帯域からの排出物を放圧帯域Ｅ１）に給送し、放圧して、水を含有する気相と、ポリアミドオリゴマーを含有する液相を得て、水を含有する気相の少なくとも一部を分離する。
【０１１０】
放圧工程ｃ）によって、固相が形成されることなく。反応混合物における水含分を著しく低下させることができ、このように低減された水含分は、後続の反応工程に対して有利に働く。このようにして、反応混合物の加熱に必要なエネルギーが低下する。重縮合の平衡がずれ、反応混合物におけるポリアミドの分子量が増加する。さらに、ポリマーの熱的な負荷が減少し、不所望の副生成物の形成が減少する。
【０１１１】
特に、工程ｃ）においてオリゴマー化の生成物を、部分的な放圧にかける。ここで「部分的な放圧」とは、オリゴマー化帯域における圧力を下回る圧力（又は、オリゴマー化帯域が複数の反応器を有する場合には、排出物を取り出した反応器内の圧力を下回る圧力）だが、周辺圧力を上回る圧力に放圧することと理解されるべきである。
【０１１２】
放圧蒸発のために、オリゴマー化帯域からの排出物を放圧帯域Ｅ１）に給送し、そこで圧力を低下させ、この際に水蒸気が形成される。ここで放圧帯域Ｅ１）は、１つ以上の放圧容器を有することができる。適切な放圧容器は通常、耐圧性の閉鎖容器、オリゴマー化帯域からのポリアミドのための供給装置、減圧装置、水を含有する気相のための取り出し装置、及びポリアミドオリゴマーを含有する液相のための取り出し装置を有する。放圧は一相で、又は多相で行うことができる。多段階の放圧の場合、オリゴマー化帯域からの排出物は、第一の放圧容器に給送し、その中で第一の部分減圧を行い、形成された第一の水を含有する気相を分離し、液相を第二の放圧容器に給送し、その中で第二の部分減圧を行い、第二の水を含有する気相が形成され、これを再度分離する。所望の場合、所望の最終圧力に達するまで、さらなる放圧段階を続けることができる。最も単純な場合、放圧帯域Ｅ１）は唯一の放圧容器により形成される。放圧容器は撹拌式、又は非撹拌式で構成されていてよい。放圧装置は、特別な実施で加熱可能である。本発明による方法でオリゴマー化帯域から得られる排出物は一般的に、高い粘度を有さないため、放圧容器を非撹拌式で実施しても、問題にはならない。
【０１１３】
工程ｃ）で得られる水相は、系から排出することができる。このために工程ｃ）で得られる水相を、任意で少なくとも部分的に工程ｅ）で得られる水相とひとまとめにすることができる。本発明による方法の適切な実施では、工程ｃ）で得られる水相を少なくとも部分的に、工程ａ）において水性組成物を製造するために使用する。こうして、工程ｃ）で得られる水相を含有する、ポリアミド形成に適切な成分（例えばヘキサメチレンジアミン）を返送することができる。
【０１１４】
好適には、工程ｃ）ではポリアミドオリゴマーを含有する固相が得られない。
【０１１５】
好適には、工程ｃ）で得られるポリアミドオリゴマーを含有する液相は水含分が、液相の全質量に対して１０〜３０質量％である。特に工程ｃ）で得られるポリアミドオリゴマーを含有する液相は水含分が、液相の全質量に対して少なくとも２０質量％である。
【０１１６】
好適には、水含分が少なくとも２０質量％であるポリアミドオリゴマーを含有する液相は、固相を形成しない。すなわち、ポリアミドオリゴマーが沈殿しない。
【０１１７】
好適には、工程ｃ）でオリゴマー化帯域からの排出物を、オリゴマー化帯域における圧力よりも少なくとも５ｂａｒ、好ましくは少なくとも１０ｂａｒ、特に少なくとも１５ｂａｒ、下回る絶対圧力に放圧する。オリゴマー化帯域が、異なる圧力で稼働される複数の反応器を有する場合、オリゴマー化帯域からの排出物は、排出物を取り出した反応器における圧力よりも少なくとも５ｂａｒ、好適には少なくとも１０ｂａｒ、特に少なくとも１５ｂａｒ下回る絶対圧力に放圧する。
【０１１８】
工程ｃ）で好適には、放圧帯域Ｅ１）における絶対圧力が、１０〜５０ｂａｒの範囲、好適には２０〜３５ｂａｒの範囲にある。
【０１１９】
放圧帯域における温度は、工程ｃ）において、オリゴマー化帯域からの排出物の温度より低い、これと同等、又はこれより高くてよい。好適には、放圧帯域Ｅ１）における温度は、最大３０℃、特に好ましくは最大２０℃、特に最大１０℃、オリゴマー化帯域からの排出物の温度と異なっている。
【０１２０】
工程ｃ）で好適には、放圧帯域Ｅ１）における温度が、１７０〜２９０℃の範囲、好適には２００〜２９０℃の範囲、特に２１０〜２７０℃の範囲にある。
【０１２１】
好適には、ポリアミドオリゴマーを含有する液相の放圧帯域Ｅ１）における滞留時間は、１分〜１時間の範囲、特に好ましくは５分〜３０分の範囲にある。放圧帯域Ｅ１）において一部脱水したポリアミドオリゴマーを処理することにより、また事前の部分脱水によって重縮合反応の平衡がずれることにより、ポリアミドオリゴマーの分子量がさらに向上する。
【０１２２】
好ましい実施態様において、液相の後処理の間の放圧帯域Ｅ１）における温度と圧力は、実質的に変わらない。
【０１２３】
工程ｃ）で放圧帯域Ｅ１）からの排出物中に含有されるポリアミドオリゴマーは、数平均分子量Ｍnが、少なくとも６５０ｇ／ｍｏｌ、好適には少なくとも８００ｇ／ｍｏｌである。ポリアミドオリゴマーは好ましくは、できるだけ高い数平均分子量Ｍnを有するが、ただし固相が形成されることはない（すなわち、ポリマーは沈殿しない）。ここで分子量の制御は例えば、水含分、オリゴマー化帯域における温度、及び／又は放圧帯域Ｅ１）における滞留時間によって行うことができる。放圧帯域Ｅ１）における液相の後処理を有する工程ｃ）の特別な実施態様では、放圧帯域Ｅ１）からの排出物中に含有されるポリアミドオリゴマーは、数平均分子量Ｍnが２５００ｇ／ｍｏｌ、特に好ましくは最大４５００ｇ／ｍｏｌである。
【０１２４】
放圧帯域Ｅ１）からの排出物中に含有されるポリアミドオリゴマーは好適には、多分散性ＰＤが最大４．５である。
【０１２５】
工程ｄ）（迅速な加熱）
本発明による方法の工程ｄ）において、オリゴマー化帯域からの液状排出物、又は（オリゴマー化帯域からの液状排出物の場合には、工程ｃ）における放圧にかける）放圧帯域Ｅ１）からの液相を、脂肪族若しくは部分芳香族ポリアミドの溶融温度Ｔｍ2を超える温度に迅速に加熱する。
【０１２６】
オリゴマー化帯域からの排出物を工程ｃ）において放圧にかけない場合、工程ｄ）における迅速な加熱の前に、圧力を低下させることができる。この圧力低下は、そのために通常の装置によって行うことができる。これに該当するのは、少なくとも１つの減圧弁の使用である。好適には、オリゴマー化帯域からの排出物の圧力を、オリゴマー化帯域における圧力よりも少なくとも５ｂａｒ、好ましくは少なくとも１０ｂａｒ下回る絶対圧力に低下させる。工程ｄ）における迅速な加熱の前での圧力低減は、特にここでポリアミドオリゴマーを含有する固相が得られないように行う。
【０１２７】
工程ｄ）で加熱するために、この目的のための通常の装置が使用できる。これに該当するのは、熱交換器、混合器−熱交換器、プレート型ヒーター、電磁線に基づくヒーターである。工程ｄ）で加熱するために好ましくは、管束型熱交換器を使用する。伝熱媒体としては、加熱水蒸気又は熱媒油が適している。
【０１２８】
特別な実施では、工程ｄ）における加熱のために、らせん管型蒸発器が使用できる（らせん型熱交換器又は加熱型らせん管としても知られる）。らせん管型蒸発器は、従来技術において例えば独国特許第19827852号明細書（A1）から公知である。らせん管型蒸発器で有利なのは、これに導入部で圧力をかけると、らせん管型蒸発器内において流れ方向で、圧力が低下することである。この圧力低下の度合いは、より多くの体積が、圧力をかける媒体を拡張のために利用できるほど、大きくなる。らせん管型蒸発器において利用される体積は、らせん管型蒸発器の三次元的寸法による（例えば管の長さ、及び／又は内管の直径）。よって圧力の低下により、らせん管型蒸発器の排出部において、らせん管型蒸発器の導入部よりも低い圧力が存在する。例えば、オリゴマー化帯域からの排出物を圧力下で過熱する場合（すなわち、排出物の沸点を超える温度で）、らせん管型蒸発器に供給する場合、らせん管型蒸発器の導入部の後ろで既に、排出物の揮発成分が、オリゴマー化帯域から蒸発する。形成された蒸気により、流れ方向において粘稠になる組成物の輸送が補助され、加えて熱交換表面をきれいに保つことに役立つ。一般的にらせん管型蒸発器における滞留時間は、流速、及び特に形状的な寸法（例えば管の長さ、及び／又はらせん管型蒸発器の内管直径）によって、制御することができる。特に好ましくは、所望の運転法に従って、らせん管型蒸発器において組成物を、４ｂａｒ未満の範囲における絶対圧力に放圧することができる。
【０１２９】
好ましくは工程ｄ）において、脂肪族又は部分芳香族ポリアミドの溶融温度Ｔｍ2を上回る温度に、最大３０分、好ましくは最大１５分、特に最大５分、特に最大２分で加熱する。ここでこの加熱は、この際にポリアミドオリゴマーを含有する固相が得られないよう、特に迅速に行う。
【０１３０】
好ましくは、オリゴマー化帯域からの液状排出物、又は放圧帯域Ｅ１）からの液相を工程ｄ）において、脂肪族又は部分芳香族ポリアミドの溶融温度Ｔｍ2よりも少なくとも５℃、好ましくは少なくとも１０℃上回る温度に加熱する。特に、オリゴマー化帯域からの液状排出物、又は放圧帯域Ｅ１）からの液相を工程ｄ）において、少なくとも３１０℃、好ましくは少なくとも３２０℃の温度に加熱する。
【０１３１】
好適には工程ｄ）において、迅速な加熱を、熱交換器、特に混合器−熱交換器、プレート型伝熱媒体、らせん型伝熱媒体、らせん管型熱交換器、管型（管束型）伝熱体、Ｕ字管型伝熱体、ジャケット式管型伝熱体、加熱レジスタ、積層型伝熱体、プレート型ヒーター、電磁線に基づくヒーター、これらの組み合わせから選択される装置を用いて行う。
【０１３２】
好適には工程ｄ）において、加熱された反応混合物の絶対圧力を、３５ｂａｒ未満、好適には２０ｂａｒ未満、特に好ましくは１０ｂａｒ未満、極めて特に好ましくは４ｂａｒ未満の圧力に放圧する。
【０１３３】
工程ｄ）において加熱している間、又は加熱後に通常は、気相及び液相から成る二相の反応混合物が得られる。特に、工程ｄ）における加熱後に得られる反応混合物は、ポリアミドオリゴマーを含有する固相を有さない。
【０１３４】
工程ｅ）：放圧、及び放圧帯域Ｅ２）における後重合
本発明による方法の工程ｅ）では、工程ｄ）からの加熱された組成物を、放圧帯域Ｅ２）に給送し、放圧して、水を含有する気相と、ポリアミドを含有する液相を得る。水を含有する気相の少なくとも一部を分離し、ポリアミド含有相を後重合する。この後重合は特に、溶融重合の意味合いで行い、固相重合の意味合いでは行わない。よって特に、放圧帯域Ｅ２）における温度は、脂肪族又は部分芳香族ポリアミドの溶融温度Ｔｍ2を上回る温度である。
【０１３５】
放圧帯域Ｅ２）は１つ以上の放圧装置を有することができる。放圧装置は好適には、非撹拌式及び撹拌式の放圧容器、押出機、混練機、ストランド脱気器、混練要素及び／又は輸送要素を有するこれらとは異なる装置、又はこれらの装置２種以上の組み合わせから選択される。放圧装置は、特別な実施において加熱可能である。
【０１３６】
特別な実施態様において放圧帯域Ｅ２）は、脱気押出機を有するか、又は脱気押出機から成る。ポリマー材料を脱気するための脱気式押出機は、当業者に原則的に公知であり、例えば欧州特許第0 490 359号明細書（A1）、及び国際公開第2009/040189 号明細書に記載されている。公知の脱気式押出機は通常、脱気すべき材料流を通常は稼働側で給送帯域及び／又は押出スクリューに供給し、押出成形体を脱気し、スクリュートップへと送られるように構成されている。ここでは、押出機内で１つ以上の高圧帯域を通過した後に、通常は下流で材料を減圧し、この圧力で脱気が行われる。ここでこの脱気は、給送帯域に比べて低減した過圧で、大気圧で、又は真空を用いて行うことができる。所望の場合には、給送帯域の下流において、温度を上昇させることができる。
【０１３７】
別の特別な実施態様において放圧帯域Ｅ２）は、混練機を有するか、又は混練機から成る。
【０１３８】
別の特別な実施態様において放圧帯域Ｅ２）はストランド脱気器を有するか、又はストランド脱気器から成る。ストランド脱気器とは通常、流動性のある反応混合物のための導入開口部を上端に、そして排出開口部を下端に有する実質的に垂直に立つ容器を言う。好ましくは、工程ｄ）において溶融温度Ｔｍ2を上回る温度に加熱された流動性組成物を、ストランド脱気器の導入側の端部で、ノズルプレート又は有孔板により供給する。組成物の部分ストランドが１つ以上生成する。これらを好ましくは、重力の作用によって、ストランド脱気器により輸送する。
【０１３９】
さらなる特別な実施態様において放圧帯域Ｅ２）は、非撹拌式若しくは撹拌式の放圧容器を有するか、又は非撹拌式若しくは撹拌式の放圧容器からなる。ここで放圧帯域Ｅ２）は、１つ以上の放圧容器を有することができる。適切な放圧容器は通常、耐圧性の閉鎖容器、工程ｄ）から加熱されたポリアミド組成物のための供給装置、減圧装置、水を含有する気相のための取り出し装置、及びポリアミドのための取り出し装置を有する。適切な放圧容器は例えば、非撹拌式若しくは撹拌式の釜、円錐型の釜などである。
【０１４０】
工程ｅ）における放圧は一相で、又は多相で行うことができる。多段階の放圧の場合、オリゴマー化帯域からの排出物は、第一の放圧容器に給送し、その中で第一の部分減圧を行い、形成された第一の水を含有する気相を分離し、液相を第二の放圧容器に給送し、その中で第二の部分減圧を行い、第二の水を含有する気相が形成され、これを再度分離する。所望の場合、所望の最終圧力に達するまで、さらなる放圧段階を続けることができる。最も単純な場合、放圧帯域Ｅ２）は唯一の放圧容器により形成される。本発明による方法で得られるポリアミドは、最終的な適用に充分な分子量を有し、また相応する高い粘度を有するため、放圧帯域Ｅ２）を撹拌しながら行うことが有利であり得る。
【０１４１】
放圧帯域Ｅ２）からのポリアミドの排出、又は他の放圧装置への放圧装置の輸送は、例えばメルトポンプにより行うことができる。適切なメルトポンプは例えば、GALA Kunststoff- und Kautschukmaschinen GmbH社（46509 Xanten、ドイツ国）、Gneuss Kunststofftechnik GmbH社（32549 Bad Oeynhausen、ドイツ国）、又はKreyenborg GmbH社（48157 Muenster、ドイツ国）から得られる。特別な実施では、歯車ポンプを使用する。歯車ポンプは、輸送正確性が高く、良好な圧力構成力をそなえる容積式ポンプである。これは例えば、Kreyenborg GmbH社（48157 Muenster、ドイツ国）から得られる。
【０１４２】
工程ｄ）で得られる水相は、系から排出することができる。このために工程ｅ）で得られる水相を、任意で少なくとも部分的に工程ｃ）で得られる水相とひとまとめにすることができる。本発明による方法の適切な実施では、工程ｅ）で得られる水相を少なくとも部分的に、工程ａ）において水性組成物を製造するために使用する。こうして、工程ｅ）で得られる水相を含有する、ポリアミド形成に適切な成分（例えばヘキサメチレンジアミン）を返送することができる。
【０１４３】
工程ｅ）で好適には、放圧帯域Ｅ２）における絶対圧力が、１．５〜１５ｂａｒの範囲、好適には２〜１２ｂａｒの範囲にある。放圧帯域Ｅ２）における圧力によって、脂肪族又は部分芳香族ポリアミドの分子量の目的値を制御できる。分子量をできるだけ高めるため、放圧帯域Ｅ２）における絶対圧力をできるだけ低くすることが有利である（これにより水含分が低くなる）。特別な実施態様では工程ｅ）において、放圧帯域Ｅ２）における絶対圧力が、最大１０ｂａｒ、特に最大７ｂａｒである。
【０１４４】
そこで先に説明したように、工程ｅ）において放圧帯域Ｅ２）における温度は、脂肪族又は部分芳香族ポリアミドの溶融温度Ｔｍ2を上回る温度である。好適には、工程ｅ）において、放圧帯域Ｅ２）における温度は、脂肪族又は部分芳香族ポリアミドの溶融温度Ｔｍ2を少なくとも５℃、好適には少なくとも１０℃、上回る温度である。工程ｅ）で好適には、放圧帯域Ｅ２）における温度が、少なくとも３００℃、好適には少なくとも３１０である。ここで放圧帯域Ｅ２）における温度は、ポリマーの溶融温度に依存する。
【０１４５】
好適には工程ｅ）において、放圧帯域Ｅ２）における脂肪族ポリアミドのための滞留時間は、１分〜６０分である。
【０１４６】
好適には工程ｅ）において、放圧帯域Ｅ２）における部分芳香族ポリアミドのための滞留時間は、３０秒〜１５分である。
【０１４７】
本発明による脂肪族ポリアミド、及び本発明による方法により得られる脂肪族ポリアミドは、好適には数平均分子量（Ｍn）が、１３０００〜２８０００ｇ／ｍｏｌの範囲にある。
【０１４８】
本発明による部分芳香族ポリアミド、及び本発明による方法により得られる部分芳香族ポリアミドは、好適には数平均分子量（Ｍn）が、１３０００〜２５０００ｇ／ｍｏｌ、特に好ましくは１５０００〜２００００ｇ／ｍｏｌの範囲にある。
【０１４９】
本発明による脂肪族ポリアミド、及び本発明による方法により得られる脂肪族ポリアミドは、好適には質量平均分子量（Ｍw）が、２００００〜１４００００ｇ／ｍｏｌの範囲にある。
【０１５０】
本発明による部分芳香族ポリアミド、及び本発明による方法により得られる部分芳香族ポリアミドは、好適には質量平均分子量（Ｍw）が、２５０００〜１２５０００ｇ／ｍｏｌの範囲にある。
【０１５１】
本発明による、また本発明による方法によって得られる脂肪族及び部分芳香族のポリアミドは好適には、多分散性（ＰＤ）（＝Ｍw／Ｍn）が最大５、特に好ましくは最大３．５である。
【０１５２】
放圧帯域Ｅ２）からの排出物は、引き続きさらなる後処理にかけることができ、この後処理は好適には顆粒化、脱気、後重合、及びこれらの措置２種以上の組み合わせから選択される。このために放圧帯域Ｅ２）からの排出物は例えば、押出機に供給することができる。押出機内では、脱気及び／又はポリアミドの後重合を行うことができる。さらに押出機は、ポリアミドのコンパウンド化のためにも使用できる。このためポリアミドに、１種以上の導入添加剤（例えば、公知の充填物質及び強化物質）を供給することができる。有利な実施構成では、放圧帯域Ｅ２）からの排出物が既に、最終用途に適した特性プロフィールを有する。
【０１５３】
本発明による方法により得られる脂肪族ポリアミドは、シート、モノフィラメント、繊維、糸、又は繊維布を製造するために適している。この際に、本発明により製造される脂肪族ポリアミドは通常、幅広スリット状又はリング状のノズルによって、溶融押出しして平らなシート、又はブローシートにする間、またリング状ノズルによってより小さな直径のモノフィラメントにする間、特に加工安定性であることが実証されている。
【０１５４】
本発明による方法で得られる部分芳香族ポリアミドは、同様に有利な特性を有する。
【０１５５】
本発明による、また本発明による方法により得られる部分芳香族ポリアミドは、好適にはゲル含分が、ポリアミドの全質量に対して最大５質量％である。
【０１５６】
本発明による、また本発明による方法により得られる部分芳香族ポリミドは好適には、粘度数が８０〜１２０ｍｌ／ｇである。粘度数（シュタウディンガー関数、ＶＺ、ＶＮ、又はＪで表される）は、ＶＺ＝１／ｃｘ（η−ηs）／ηsと定義される。粘度数はポリアミドの平均分子量と直接的な関係にあり、プラスチックの加工性について情報が得られる。粘度数の測定は、EN ISO 307に従って、ウベローデ粘度計で行うことができる。
【０１５７】
本発明はさらに、少なくとも一部が、上記のようなポリアミドを用いて製造されるポリアミド成形材料から成る成形体（成形部材）に関する。
【０１５８】
ポリアミド成形材料
本発明のさらなる対象は、本発明による部分芳香族コポリアミドを少なくとも１種含有するポリアミド成形材料である。
【０１５９】
ポリアミド成形材料は好ましくは、
Ａ）先に規定した少なくとも１種の部分芳香族コポリアミド２５〜１００質量％、
Ｂ）少なくとも１種の充填物質及び強化物質０〜７５質量％、
Ｃ）少なくとも１種の添加剤０〜５０質量％、
を含有し、
ここで成分Ａ）〜Ｃ）は、合計で１００質量％となる。
【０１６０】
「充填物質及び強化物質」（＝成分Ｂ）とは、本発明の範囲では幅広く理解され、粒子状充填物、繊維状物質、及び任意の移行形態を包含する。粒子状の充填物質は、粉塵状から粗粒子状の粒子まで、粒径に関して幅広い範囲を有することができる。充填材料としては、有機若しくは無機の充填物質及び強化物質が考慮される。無機充填材としては例えば、カオリン、白亜、ウォラストナイト、タルク、炭酸カルシウム、ケイ酸塩、二酸化チタン、酸化亜鉛、黒鉛、ガラス粒子、例えばガラスビーズ、ナノスケールの充填材、例えばカーボンナノチューブ、カーボンブラック、ナノスケールの層状珪酸塩、ナノスケールの酸化アルミニウム（Ａｌ2Ｏ3）、ナノスケールの二酸化チタン（ＴｉＯ2）、グラフェン、持続的に磁性のある若しくは磁性化可能な金属化合物及び／又は合金、層状珪酸塩、及びナノスケールの二酸化ケイ素（ＳｉＯ2）が使用できる。これらの充填剤はまた、表面変性されていてよい。
【０１６１】
本発明による成形材料における層状珪酸塩としては例えば、カオリン、セルペンタインン、タルク、雲母、バーミキュライト、イライト、スメクタイト、モンモリロナイト、ヘクトライト、二重水酸化物、又はこれらの混合物が使用できる。層状珪酸塩は、表面変性処理されているか、又は処理されていない。
【０１６２】
さらに、１種以上の繊維状物質が使用できる。この物質は好適には、公知の無機強化繊維（例えばホウ素繊維、ガラス繊維、炭素繊維、ケイ酸繊維、セラミック繊維、及びバサルト繊維）、有機強化繊維（例えばアラミド繊維、ポリエステル繊維、ナイロン繊維、ポリエチレン繊維）、及び天然繊維（例えば木質繊維、亜麻繊維、麻繊維、及びサイザル麻繊維）である。
【０１６３】
特に好ましくは、ガラス繊維、炭素繊維、アラミド繊維、ホウ素繊維、金属繊維、又はチタン酸カリウム繊維を使用する。
【０１６４】
特に、ガラス短繊維を使用する。成分Ｂ）は特に、ガラス繊維及び／又は炭素繊維を含有し、ここで短繊維を使用するのが好ましい。これらは好適には、長さが２〜５０ｍｍの範囲、直径が５〜４０μｍである。代替的には、連続繊維（ロービング）を使用できる。円形の繊維、及び／又は非円形の断面を有する繊維が適しており、ここで非円形の断面の場合、主断面軸対副断面軸の寸法比の値は特に２超、好適には２〜８の範囲、特に好ましくは３〜５の範囲にある。
【０１６５】
特別な実施において、成分Ｂ）はいわゆる「フラットガラス繊維」を有する。これは特に、卵形、又は楕円形、又は縮小部を有する楕円（いわゆる「繭」繊維又は「コクーン」繊維）、又は直角、又はほぼ直角の断面を有する。ここで非円形状の断面を有するガラス繊維としては、主断面軸対副断面軸の寸法比の値が特に２超、好適には２〜８の範囲、特に好ましくは３〜５の範囲にあるものを使用するのが好ましい。
【０１６６】
本発明による成形材料を強化するためには、円形状断面を有するガラス繊維と、非円形状の断面形状を有するガラス繊維との混合物も使用できる。特別な実施では、先に規定したフラットガラス繊維の割合は優勢である。すなわちフラットガラス繊維は、繊維の全質量に対して５０質量％超を占める。
【０１６７】
成分Ｂ）としてガラス繊維のロービングを用いる場合、これは好適には直径が１０〜２０μｍ、好適には１２〜１８μｍである。ここでガラス繊維の断面は、丸、卵型、楕円形、ほぼ直角、又は直角であり得る。特に好ましくは、断面軸の比の値が２〜５であるいわゆるフラットガラス繊維を使用する。特にＥガラス繊維を使用する。また、他のあらゆる種類のガラス繊維、例えばＡガラス、Ｃガラス、Ｄガラス、Ｍガラス、Ｓガラス、Ｒガラス、又はこれらの任意の混合物、又はＥガラスとの混合物を使用できる。
【０１６８】
本発明によるポリアミド成形材料は、長繊維で強化されたロッド状顆粒を製造するための公知の方法（特に引き抜き法）によって製造でき、ここで連続繊維ストランド（ロービング）は、ポリマー溶融体によって完全に含浸し、続いて冷却し、切断する。このようにして得られる長繊維で強化されたロッド状顆粒（顆粒超が３〜２５ｍｍ、特に４〜１２ｍｍのものが好ましい）は、通常の加工法（例えば射出成形又はプレス加工）によりさらに加工して成形部材にすることができる。
【０１６９】
本発明によるポリアミド成形材料は、少なくとも１種の充填物質及び強化物質Ｂ）を、ポリアミド成形材料の全質量に対して好適には２５〜７５質量％、特に好ましくは３３〜６０質量％、含有する。
【０１７０】
適切な添加剤Ｃ）は、耐熱安定剤、難燃剤、光保護剤（紫外線安定剤、紫外線吸収剤、若しくは紫外線ブロック剤）、潤滑剤、着色剤、成核剤、金属顔料、金属光沢物、金属で被覆された粒子、静電防止剤、導電性添加剤、離型剤、増白剤、消泡剤などである。
【０１７１】
本発明による成形材料は成分Ｃ）として、好適には０．０１〜３質量％、特に好ましくは０．０２〜２質量％、とりわけ０．１〜１．５質量％、少なくとも１種の耐熱安定剤を含有する。
【０１７２】
耐熱安定剤は好適には、銅化合物、第二級芳香族アミン、立体障害性フェノール、ホスファイト、ホスホナイト、及びこれらの混合物から選択される。
【０１７３】
銅化合物を使用する場合、銅の量は成分Ａ）〜Ｃ）の合計に対して、好適には０．００３〜０．５、特に０．００５〜０．３、特に好ましくは０．０１〜０．２質量％である。
【０１７４】
第二級芳香族アミン系の安定剤を使用する場合、この安定剤の量は成分Ａ）〜Ｃ）の合計に対して、好適には０．２〜２質量％、特に好ましくは０．２〜１．５質量％である、
立体障害性フェノール系の安定剤を使用する場合、この安定剤の量は成分Ａ）〜Ｃ）の合計に対して、好適には０．１〜１．５質量％、特に好ましくは０．２〜１質量％である。
【０１７５】
ホスファイト及び／又はホスホナイト系の安定剤を使用する場合、この安定剤の量は成分Ａ）〜Ｃ）の合計に対して、好適には０．１〜１．５質量％、特に好ましくは０．２〜１質量％である。
【０１７６】
一価若しくは二価の銅の化合物は例えば、一価若しくは二価の銅と、無機若しくは有機酸との、又は一価若しくは二価のフェノールとの塩、一価若しくは二価の銅の酸化物、又はアンモニア、アミン、アミド、ラクタム、シアニド、若しくはホスフィンを有する銅塩の錯体化合物、好ましくはハロゲン水素酸若しくはシアン化水素酸のＣｕ塩（Ｉ）又はＣｕ塩（ＩＩ）、又は脂肪族カルボン酸の銅塩である。特に好ましくは、一価の銅化合物であるＣｕＣｌ、ＣｕＢｒ、ＣｕＩ、ＣｕＣＮ、及びＣｕ2Ｏであり、二価の銅化合物であるＣｕＣｌ2、ＣｕＳＯ4、ＣｕＯ、酢酸銅（ＩＩ）、又はステアリン酸銅（ＩＩ）である。
【０１７７】
銅化合物は市販であり、その製造は当業者に公知である。銅化合物は、それ自体で、又は濃縮物で使用できる。ここで濃縮物とは、銅塩を高濃度で含有するポリマーであると理解されるべきであり、好適には成分Ａ）と化学的性質が同じである。濃縮物の使用は、通常の方法であり、非常に僅かな量の出発物質が配分されている場合に、しばしば適用される。銅化合物は有利には、さらなる金属ハロゲン化物、特にアルカリ金属ハロゲン化物（例えばＮａＩ、ＫＩ、ＮａＢｒ、ＫＢｒ）との組み合わせで使用し、ここで金属ハロゲン化物対銅ハロゲン化物のモル比の値は、０．５〜２０、好ましくは１〜１０、特に好ましくは３〜７である。
【０１７８】
本発明により使用可能な、第二級芳香族アミン系安定剤の特に好ましい例は、フェニレンジアミンとアセトンとの付加生成物（Naugard（登録商標）A）、フェニレンジアミンとリノレン酸との付加生成物、４，４’−ビス（α，α−ジメチルベンジル）ジフェニルアミン（Naugard（登録商標）445）、Ｎ，Ｎ’−ジナフチルーｐ−フェニレンジアミン、Ｎ−フェニル−Ｎ’−シクロヘキシル−ｐ−フェニレンジアミン、又はこれら２種の混合物である。
【０１７９】
本発明により使用可能な、立体障害性フェノール系安定化剤の好ましい例は、Ｎ，Ｎ’−ヘキサメチレン−ビス−３−（３，５−ジ−ｔ−ブチル−４−ヒドロキシフェニル）−プロピオンアミド、ビス−（３，３−ビス−（４’−ヒドロキシ−３’−ｔ−ブチルフェニル）−ブタン酸）−グリコールエステル、２，１’−チオエチルビス−（３−（３，５−ジ−ｔ−ブチル−４−ヒドロキシフェニル）−プロピオネート、４，４’−ブチリデン−ビス−（３−メチル−６−ｔ−ブチルフェノール）、トリエチレングリコール−３−（３−ｔ−ブチル−４−ヒドロキシ−５−メチルフェニル）−プロピオネート、又はこれらの安定剤２種以上の混合物である。
【０１８０】
好ましいホスファイト及びホスホナイトは、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔ−ブチルフェニル）ホスファイト、ジイソデシルペンタエリトリトールジホスファイト、ビス（２，４−ジ−ｔ−ブチルフェニル）ペンタエリトリトールジホスファイト、ビス（２，６−ジ−ｔ−ブチル−４−メチルフェニル）−ペンタエリトリトールジホスファイト、ジイソデシルオキシペンタエリトリトールジホスファイト、ビス（２，４−ジ−ｔ−ブチル−６−メチルフェニル）ペンタエリトリトールジホスファイト、ビス（２，４，６−トリス−（ｔ−ブチルフェニル））ペンタエリトリトールジホスファイト、トリステアリルソルビトールトリホスファイト、テトラキス−（２，４−ジ−ｔ−ブチルフェニル）−４，４’−ビフェニレンジホスホナイト、６−イソオクチルオキシ−２，４，８，１０−テトラ−ｔ−ブチル−１２Ｈ−ジベンゾ−［ｄ，ｇ］−１，３，２−ジオキサホスホシン、６−フルオロ−２，４，８，１０−テトラ−ｔ−ブチル−１２−メチル−ジベンゾ［ｄ，ｇ］−１，３，２−ジオキサホスホシン、ビス（２，４−ジ−ｔ−ブチル−６−メチルフェニル）メチルホスファイト、及びビス（２，４−ジ−ｔ−ブチル−６−メチルフェニル）エチルホスファイトである。特に好ましくは、トリス［２−ｔ−ブチル−４−チオ（２’−メチル−４’−ヒドロキシ−５’−ｔ−ブチル）−フェニル−５−メチル］フェニルホスファイト、及びトリス（２，４−ジ−ｔ−ブチルフェニル）ホスファイト（BASF SE社の市販品：Hostanox（登録商標）PAR24）である。
【０１８１】
耐熱安定化剤の好ましい実施形態は、有機の熱安定剤（特にHostanox PAR 24、及びIrganox 1010）、ビスフェノールＡをベースとするエポキシド（特にEpikote 1001）、及びＣｕＩとＫＩをベースとする銅安定化剤の組み合わせである。市販で得られる、有機安定剤とエポキシドとから成る安定剤混合物は、例えばBASF SE社製のIrgatec NC66である。特に好ましくは、ＣｕＩ及びＫＩのみをベースとする熱安定化剤を使用する。銅又は銅化合物の添加は別にして、さらなる遷移金属化合物（特に元素周期表のＶＢ、ＶＩＢ、ＶＩＩＢ、若しくはＶＩＩＩＢ族の金属塩又は金属酸化物）の使用は排除される。さらに、本発明による成形材料には、元素周期表のＶＢ、ＶＩＢ、ＶＩＩＢ、又はＶＩＩＩＢ族の遷移金属（例えば鉄粉若しくは鋼粉）を添加しないのが好ましい。
【０１８２】
本発明による成形材料は、添加剤Ｃ）として少なくとも１種の難燃剤を、成分Ａ）〜Ｃ）の全質量に対して好適には０〜３０質量％、特に好ましくは０〜２０質量％、含有する。本発明による成形材料が少なくとも１種の難燃剤を含有する場合、その量は、成分Ａ）〜Ｃ）の全質量に対して好適には０．０１〜３０質量％、特に好ましくは０．１〜２０質量％である。難燃剤Ｃ）としては、ハロゲン含有、及びハロゲン不含の難燃剤、及びこれらの相乗剤が考慮される（Gaechter/Mueller, 3. Ausgabe 1989 Hanser Verlag, Kapitel 11参照）。好ましいハロゲン不含難燃剤は、赤リン、ホスフィン酸塩、ジホスフィン酸塩、及び／又は窒素含有難燃剤、例えばメラミン、メラミンシアヌレート、メラミンスルフェート、メラミンボレート、メラミンオキサレート、メラミンホスフェート（第一級又は第二級）、又は第二級メラミンピロホスフェート、ネオペンチルグリコールホウ酸メラミン、グアニジン、及び当業者に公知のグアニジン誘導体、並びにポリマーのメラミンホスフェート（CAS Nr.: 56386-64-2、又は218768-84-4、また欧州特許第1095030号明細書）、アンモニウムポリホスフェート、トリスヒドロキシエチルイソシアヌレート（任意でまたアンモニウムポリホスフェートをトリスヒドロキシエチルイソシアヌレートとの混合物で：欧州特許第584567号明細書）。さらなるＮ含有又はＰ含有難燃剤、又は難燃剤として適したＰＮ縮合体は、独国特許出願第10 2004 049 342号明細書から読み取ることができ、またこのためには通常の相乗剤（例えば酸化物又はホウ酸塩）がある。適切なハロゲン含有難燃剤は例えば、オリゴマーの臭化ポリカーボネート（BC 52 Great Lakes）、又はＮが４超のポリペンタブロモベンジルアクリレート（FR 1025 Dead sea bromine）、テトラブロモ−ビス−フェノール−Ａと、エポキシドとの反応生成物、臭化されたオリゴマー若しくはポリマーのスチレン、デクロランであり、これらはたいてい抗酸化剤と共に相乗剤として使用できる（詳細、及びさらなる難燃剤については、独国特許出願第10 2004 050 025号明細書（A）を参照）。
【０１８３】
静電防止剤としては、本発明による成形材料において例えばカーボンブラック、及び／又はカーボンナノチューブが使用できる。カーボンブラックの使用はまた、成形材料の黒色度改善に役立てることができる。しかしながら成形材料は、金属顔料不含であってもよい。
【０１８４】
成形体
本発明はさらに、本発明によるコポリアミド及び／又はポリアミド成形材料を用いて製造される成形体に関する。
【０１８５】
本発明による部分芳香族ポリアミドは、電気部材用、及び電子工学部材用、また高温領域における自動車適用の成形部材を製造するための使用に、有利に適している。
【０１８６】
特別な実施態様は、自動車領域用の部材の形で、又は自動車領域用の部材の一部としての成形体であり、これは特に、シリンダヘッドカバー、エンジンフード、インタークーラー用ハウジング、インタークーラー用弁、インテークパイプ、インテークマニホールド、コネクタ、ギア、ファンの羽根、冷却水タンク、熱交換器用のハウジング又はハウジング部材、冷却材冷却部、インタークーラー、サーモスタット、水用ポンプ、加熱要素、固定部材から選択される。
【０１８７】
さらなる特定の態様において成形体は、以下のものであるか、以下のものの一部である：電気的又は電子光学的に不活性若しくは活性な部材、回路基板、回路基板の一部、構成要素のジャケット、シート、導線（特にスイッチ、プラグ、ブッシング、分配器、リレー、抵抗器、コンデンサ、コイル、又はコイル体の一部の形態で）、ランプ、ダイオード、ＬＥＤ、トランジスタ、コネクタ、レギュレータ、集積回路（ＩＣ）、プロセッサ、コントローラ、メモリ、及び／又はセンサ。
【０１８８】
本発明による部分芳香族ポリアミドはさらに、プラグコネクタ、マイクロスイッチ、マイクロボタン、及び半導体部材（特に発光ダイオード（ＬＥＤ）のリフレクタジャケット）の製造のための、鉛不含条件での（鉛フリーソルダリング）ハンダ付け工程における使用に適している。
【０１８９】
特別な実施態様において成形体は、電気部材又は電子工学部材の固定要素（例えばスペーサー、ボルト、フィレット、押入部、ねじ、及びナット）である。
【０１９０】
特に好ましくは、成形部材はソケット、プラグコネクタ、プラグ、若しくはブッシング、又はこれらの一部である。成形部材は好ましくは、機械的な靭性を必要とする機能性要素を有する。このような機能性要素の例は、膜状ヒンジ、スナップ（Snap-in）、及びバネ用べろ部である。
【０１９１】
自動車内部空間では、ダッシュボード、ステアリングコラムスイッチ、シート部材、ヘッドレスト、センターコンソール、ギアボックス、及びドアモジュールに使用でき、自動車外部ではドアの取手、外部ミラー要素、フロントガラスワイパー要素、フロントガラス保護ジャケット、格子部、屋根のレール、サンルーフフレーム、エンジンフード、シリンダヘッドカバー、インテークパイプ、フロントガラスワイパー、並びに車体外部の部材に使用できる。
【０１９２】
台所分野、及び家庭分野では、台所用備品のための要素（例えば揚げ鍋、アイロン、ボタン）を製造するために、また園芸分野（例えば給水システム若しくは庭用具の部材、及びドアの取手のために）における適用で、流動性が改善されたポリアミドを使用することができる。
【０１９３】
以下の例は、本発明を説明するために用いるものであり、これによって本発明が何らかの制限を受けることはない。
【０１９４】
実施例
本発明の範囲において数平均分子量（Ｍn）、及び質量平均分子量（Ｍw）の記載は、ゲル透過クロマトグラフィー（ＧＰＣ）による測定に基づく。較正のために多分散性が低いＰＭＭＡを、ポリマー標準として使用した。
【０１９５】
圧力の記載は、大気圧（約１ｂａｒ）を超える圧力がｂａｒｇ（ゲージ圧、測定圧）で記載されている。すなわちｂａｒでの絶対圧力は、ｂａｒｇでの圧力よりも約１ｂａｒ高い。
【０１９６】
出発物質を室温でバッチ釜内に充填し、釜を複数回窒素で洗浄し、それから閉鎖する。釜における温度は、釜の壁を加熱することによって、透明な塩溶液が生成するまで加熱する。それからこの溶液を、方法へと連続的に導入する。
【０１９７】
例１
部分芳香族ポリアミドオリゴマーの製造は、逆混合が無く、また周囲との物質交換が無い管束型反応器におけるオリゴマー化、オリゴマー化からの排出物の迅速な加熱、別個の放圧容器Ｅ２）における放圧、及び放圧容器における後重合によって行う。
【０１９８】
オリゴマー化のために、長さがそれぞれ０．６ｍ、内径が１３ｍｍの管を１３個有する、３つの部分に分かれた管束型反応器を使用した。この管束型反応器を、熱交換器によって加熱した。出発物質を１時間、内部温度２３０℃で、それからさらに３０分間、内部温度２４０℃で、それぞれ４０ｂａｒｇの圧力でオリゴマー化した。
【０１９９】
オリゴマー化からの排出物を、３５ｂａｒｇ、３２０℃で稼働させた熱交換器で迅速に加熱し、減圧弁によって圧力を低下させた。
【０２００】
熱交換器からの排出物を、分離器（Buechi社製の２Ｌ容器）で、７．５ｂａｒｇに３２０℃で放圧し、形成された水を含有する気相を分離した。ポリアミド組成物は、この温度と圧力でさらに約１２分間、後重合のため分離器に残し、それから排出して分析した。
【０２０１】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：７．５５質量％（ＨＭＤに対して化学量論的に過剰）
・水を全体量で３０質量％
・次亜リン酸ナトリウム（ＮＨＰ）：３００ｐｐｍ。
【０２０２】
結果：
ゲル透過クロマトグラフィー（ＧＰＣ；ＰＭＭＡ較正）
分子量Ｍnは１５８７０ｇ／ｍｏｌ、多分散性（ＰＤＩ）は２．５。
【０２０３】
示差走査熱量計（ＤＳＣ）
溶融温度（２回目の結果）Ｔm2  ３１４．５℃、ガラス転移温度（２回目の結果）Ｔg2  １３３℃、結晶化温度（Ｔk）  ２７５．６℃、結晶化エネルギー（ΔＨ2、二回目の結果）５４Ｊ／ｇ。
【０２０４】
例２：
ポリアミド製造のために、例１と同じ装置を使用した。
【０２０５】
オリゴマー化のために、出発物質を１時間、内部温度２３０℃で、それからさらに３０分間、内部温度２４０℃で、それぞれ４０ｂａｒｇの圧力でオリゴマー化した。引き続き、３５ｂａｒｇで３２０℃に迅速に加熱した。熱交換器からの排出物を、７．５ｂａｒｇに３２０℃で放圧し、形成された水を含有する気相を分離した。ポリアミド組成物は、この温度と圧力でさらに約７分間、後重合のため分離器に残し、それから排出して分析した。
【０２０６】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：８．５質量％（ＨＭＤに対して化学量論的に過剰）
・水を全体で３０質量％
・次亜リン酸ナトリウム（ＮＨＰ）：３００ｐｐｍ。
【０２０７】
結果：
ゲル透過クロマトグラフィー（ＧＰＣ；ＰＭＭＡ較正）
分子量Ｍnは１５９６０ｇ／ｍｏｌ、多分散性（ＰＤＩ）は２．４。
【０２０８】
示差走査熱量計（ＤＳＣ）
溶融温度（２回目の結果）Ｔm2  ３１３．３℃、ガラス転移温度（２回目の結果）Ｔg2  １３３℃、結晶化温度（Ｔk）  ２７１．７℃、結晶化エネルギー（ΔＨ2、二回目の結果）５７Ｊ／ｇ。
【０２０９】
例３：
ポリアミド製造のために、例１と同じ装置を使用した。
【０２１０】
オリゴマー化のために、出発物質を１時間、内部温度２３０℃で、それからさらに３０分間、内部温度２４０℃で、それぞれ４０ｂａｒｇの圧力でオリゴマー化した。引き続き、３５ｂａｒｇで３２０℃に迅速に加熱した。熱交換器からの排出物を、５．７ｂａｒｇに３２０℃で放圧し、形成された水を含有する気相を分離した。ポリアミド組成物は、この温度と圧力でさらに約７分間、後重合のため分離器に残し、それから排出して分析した。
【０２１１】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：８．５質量％（ＨＭＤに対して化学量論的に過剰）
・水を全体で３０質量％
・次亜リン酸ナトリウム（ＮＨＰ）：３００ｐｐｍ。
【０２１２】
結果：
ゲル透過クロマトグラフィー（ＧＰＣ；ＰＭＭＡ較正）
分子量Ｍnは１７２５０ｇ／ｍｏｌ、多分散性（ＰＤＩ）は２．４。
【０２１３】
示差走査熱量計（ＤＳＣ）
溶融温度（２回目の結果）Ｔm2  ３１３．９℃、ガラス転移温度（２回目の結果）Ｔg2  １３３℃、結晶化温度（Ｔk）  ２７１．３℃、結晶化エネルギー（ΔＨ2、二回目の結果）５３Ｊ／ｇ。
【０２１４】
例４：
ポリアミド製造のために、例１と同じ装置を使用した。
【０２１５】
オリゴマー化のために、出発物質を１時間、内部温度２００℃で、それからさらに３０分間、内部温度２４０℃で、それぞれ４５ｂａｒｇの圧力でオリゴマー化した。引き続き、４５ｂａｒｇで３２０℃に迅速に加熱した。熱交換器からの排出物を、６ｂａｒｇに３２０℃で放圧し、形成された水を含有する気相を分離した。ポリアミド組成物は、この温度と圧力でさらに約７分間、後重合のため分離器に残し、それから排出して分析した。
【０２１６】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：７．５質量％（ＨＭＤに対して化学量論的に過剰）
・水を全体で３０質量％
・次亜リン酸ナトリウム（ＮＨＰ）：３００ｐｐｍ。
【０２１７】
結果：
ゲル透過クロマトグラフィー（ＧＰＣ；ＰＭＭＡ較正）
分子量Ｍnは１７０５０ｇ／ｍｏｌ、多分散性（ＰＤＩ）は２．２。
【０２１８】
示差走査熱量計（ＤＳＣ）
溶融温度（２回目の結果）Ｔm2  ３１６．１℃、ガラス転移温度（２回目の結果）Ｔg2  １３２℃、結晶化温度（Ｔk）  ２７６．８℃、結晶化エネルギー（ΔＨ2、二回目の結果）５３Ｊ／ｇ。
【０２１９】
例５：
ポリアミド製造のために、例１と同じ装置を使用した。
【０２２０】
オリゴマー化のために、出発物質を１時間、内部温度２３０℃で、それからさらに３０分間、内部温度２４０℃で、それぞれ４０ｂａｒｇの圧力でオリゴマー化した。引き続き、４０ｂａｒｇで３０８℃に迅速に加熱した。熱交換器からの排出物を、４ｂａｒｇに３０７℃で放圧し、形成された水を含有する気相を分離した。ポリアミド組成物は、この温度と圧力でさらに約６分間、後重合のため分離器に残し、それから排出して分析した。
【０２２１】
出発物質：
・ＰＡ６／６Ｔ塩（BASF SE社のUltramidT（登録商標））：７０質量％
・水を全体で３０質量％
・次亜リン酸ナトリウム（ＮＨＰ）：３００ｐｐｍ。
【０２２２】
結果：
ゲル透過クロマトグラフィー（ＧＰＣ；ＰＭＭＡ較正）
分子量（Ｍn）は１４６８０ｇ／ｍｏｌ、多分散性（ＰＤＩ）は２．７。
【０２２３】
示差走査熱量計（ＤＳＣ）
溶融温度（２回目の結果）Ｔm2  ３０４．７℃、ガラス転移温度（２回目の結果）Ｔg2  １０８℃、結晶化温度（Ｔk）  ２６７．１℃、結晶化エネルギー（ΔＨ2、二回目の結果）５５Ｊ／ｇ。
【０２２４】
例６（ポリアミド６６の製造）
ポリアミド製造のために、例１と同じ装置を使用した。
【０２２５】
オリゴマー化のために、出発物質を１時間、内部温度２３０℃で、それからさらに３０分間、内部温度２４０℃で、それぞれ３５ｂａｒｇの圧力でオリゴマー化した。引き続き、２５ｂａｒｇで２９０℃に迅速に加熱した。熱交換器からの排出物を、４ｂａｒｇに２９０℃で放圧し、形成された水を含有する気相を分離した。ポリアミド組成物は、この温度と圧力でさらに約１８分間、後重合のため分離器に残し、それから排出して分析した。
【０２２６】
出発物質：
・ｐＨ値が７．７１のＡＨ塩：７５質量％
・水２５質量％
・次亜リン酸ナトリウム（ＮＨＰ）：３００ｐｐｍ。
【０２２７】
結果：
ゲル透過クロマトグラフィー（ＧＰＣ；ＰＭＭＡ較正）
分子量（Ｍn）は１４，５９０ｇ／ｍｏｌ、多分散性（ＰＤＩ）は２．４。
【０２２８】
例７（中間放圧段階を有するポリアミド６６の製造）：
ポリアミド製造のために、例１と同じ装置を使用したのだが、さらに２ＬのBuechi社製反応器を、オリゴマー化と迅速な加熱との間にある放圧容器として有するものを用いた。
【０２２９】
オリゴマー化のため、出発物質を１時間、内部温度２４０℃、圧力４０ｂａｒｇでオリゴマー化した。引き続き、約２０分、２４０℃で２７ｂａｒｇに放圧し、形成された水を含有する気相を分離した。その後、３０ｂａｒｇで３００℃に迅速に加熱した。熱交換器からの排出物を、４ｂａｒｇに２９７℃で放圧し、形成された水を含有する気相を分離した。ポリアミド組成物は、この温度と圧力でさらに約１８分間、後重合のため分離器に残し、それから排出して分析した。
【０２３０】
出発物質：
・ｐＨ値が７．７１のＡＨ塩：７０質量％
・水３０質量％
・次亜リン酸ナトリウム（ＮＨＰ）：３００ｐｐｍ。
【０２３１】
結果：
ゲル透過クロマトグラフィー（ＧＰＣ；ＰＭＭＡ較正）
分子量（Ｍn）は１７９７０ｇ／ｍｏｌ、多分散性（ＰＤＩ）は２．５。
【０２３２】
例８（中間放圧段階を有するポリアミド製造）
ポリアミド製造のために、例７と同じ装置を使用した。
【０２３３】
オリゴマー化のため、出発物質を１時間、内部温度２４０℃、圧力４０ｂａｒｇでオリゴマー化した。引き続き、約３０分、２４２℃で２７ｂａｒｇに放圧し、形成された水を含有する気相を分離した。その後、３０ｂａｒｇで３２０℃に迅速に加熱した。熱交換器からの排出物を、１５ｂａｒｇに３２０℃で放圧し、形成された水を含有する気相を分離した。ポリアミド組成物は、この温度と圧力でさらに約１０分間、後重合のため分離器に残し、それから排出して分析した。
【０２３４】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：７．５５質量％（ＨＭＤに対して化学量論的に過剰）
・水を全体で３０質量％
・次亜リン酸ナトリウム（ＮＨＰ）：３００ｐｐｍ。
【０２３５】
結果：
ゲル透過クロマトグラフィー（ＧＰＣ；ＰＭＭＡ較正）
分子量（Ｍn）は１２６１０ｇ／ｍｏｌ、多分散性（ＰＤＩ）は２．５。
【０２３６】
例９（中間放圧段階を有するポリアミド製造）：
ポリアミド製造のために、例７と同じ装置を使用した。
【０２３７】
オリゴマー化のため、出発物質を１時間、内部温度２４０℃、圧力４０ｂａｒｇでオリゴマー化した。引き続き、約２５分、２４２℃で３１ｂａｒｇに放圧し、形成された、水を含有する気相を分離した。その後、３０ｂａｒｇで３２０℃に迅速に加熱した。熱交換器からの排出物を、７ｂａｒｇに３２０℃で放圧し、形成された水を含有する気相を分離した。ポリアミド組成物は、この温度と圧力でさらに約８分間、後重合のため分離器に残し、それから排出して分析した。
【０２３８】
出発物質：
・テレフタル酸（ＴＰＡ）：４１．１８８質量％
・イソフタル酸（ＩＰＡ）：１７．６５２質量％
・ヘキサメチレンジアミン（ＨＭＤ、水中で７０％の溶液として添加したもの）：４１．１６質量％
・ヘキサメチレンジアミン：７．５５質量％（ＨＭＤに対して化学量論的に過剰）
・水を全体量で３０質量％
・次亜リン酸ナトリウム（ＮＨＰ）：３００ｐｐｍ。
【０２３９】
結果：
ゲル透過クロマトグラフィー（ＧＰＣ；ＰＭＭＡ較正）
分子量（Ｍn）は１２７００ｇ／ｍｏｌ、多分散性（ＰＤＩ）は２．５。
【０２４０】
示差走査熱量計（ＤＳＣ）
溶融温度（２回目の結果）Ｔm2  ３１３℃、ガラス転移温度（２回目の結果）Ｔg2  １３２℃、結晶化温度（Ｔk）  ２７１℃、結晶化エネルギー（ΔＨ2、二回目の結果）５４Ｊ／ｇ。
【０２４１】
例１０（部分芳香族の非晶質ポリアミド6I/6Tの製造）
部分芳香族ポリアミドオリゴマーの製造は、逆混合が無く、また周囲との物質交換が無い管束型反応器におけるオリゴマー化、オリゴマー化からの排出物の迅速な加熱、別個の放圧容器Ｅ２）における放圧、及び放圧容器における後重合によって行う。
【０２４２】
オリゴマー化のために、長さがそれぞれ０．６ｍ、内径が１３ｍｍの管を１３個有する、２つの部分に分かれた管束型反応器を使用した。この管束型反応器を、熱交換器によって加熱した。出発物質を４５分、内部温度２４０℃で、それからさらに４５分間、内部温度２４０℃で、それぞれ３５ｂａｒｇの圧力でオリゴマー化した。
【０２４３】
オリゴマー化からの排出物の圧力を、圧力弁により低下させた。引き続き管束型熱交換器において、３０ｂａｒｇで３２２℃に迅速に加熱した。
【０２４４】
熱交換器からの排出物を、分離器（Buechi社製の２Ｌ容器）で、６ｂａｒｇに３１５℃で放圧し、形成された水を含有する気相を分離した。ポリアミド組成物は、この温度と圧力でさらに約１３分間、後重合のため分離器に残し、それから排出して分析した。
【０２４５】
出発物質：
・イソフタル酸（ＩＰＡ）：４１．１８８質量％
・テレフタル酸（ＴＰＡ）：１７．６５２質量％
・ヘキサメチレンジアミン（ＨＭＤ、水中で７０％の溶液として添加したもの）：４１．１６質量％
・ヘキサメチレンジアミン：６．０質量％（ＨＭＤに対して化学量論的に過剰）
・水を全体量で３０質量％
・次亜リン酸ナトリウム（ＮＨＰ）：３００ｐｐｍ。
【０２４６】
結果：
ゲル透過クロマトグラフィー（ＧＰＣ；ＰＭＭＡ較正）
分子量（Ｍn）は１５，９００ｇ／ｍｏｌ、多分散性（ＰＤＩ）は２．６。
【０２４７】
示差走査熱量計（ＤＳＣ）
ガラス転移温度（二回目の結果）Ｔg2  １２７℃。
【０２４８】
例１１：（部分芳香族の非晶質ポリアミドの製造：実施例１０と同様に、ポリアミド6I/6T、中間放圧段階あり）
ポリアミド製造のために、例７と同じ装置を使用したのだが、さらに２ＬのBuechi社製反応器を、オリゴマー化と迅速な加熱との間にある放圧容器として有するものを用いた。
【０２４９】
オリゴマー化のため、出発物質を１時間、内部温度２４０℃、圧力３５ｂａｒｇでオリゴマー化した。引き続き、約２０分、２４０℃で２８ｂａｒｇに放圧し、形成された、水を含有する気相を分離した。その後、１５．８ｂａｒｇで３２２℃に迅速に加熱した。熱交換器からの排出物を、６ｂａｒｇに３１３℃で放圧し、形成された水を含有する気相を分離した。ポリアミド組成物は、この温度と圧力でさらに約１３分間、後重合のため分離器に残し、それから排出して分析した。
・イソフタル酸（ＩＰＡ）：４１．１８８質量％
・テレフタル酸（ＴＰＡ）：１７．６５２質量％
・ヘキサメチレンジアミン（ＨＭＤ、水中で７０％の溶液として添加したもの）：４１．１６質量％
・ヘキサメチレンジアミン：６．０質量％（ＨＭＤに対して化学量論的に過剰）
・水を全体量で３０質量％
・次亜リン酸ナトリウム（ＮＨＰ）：３００ｐｐｍ。
【０２５０】
結果：
ゲル透過クロマトグラフィー（ＧＰＣ；ＰＭＭＡ較正）
分子量（Ｍn）は１５，５００ｇ／ｍｏｌ、多分散性（ＰＤＩ）は２．４。
【０２５１】
示差走査熱量計（ＤＳＣ）
ガラス転移温度（二回目の結果）Ｔg2  １２６℃。
【図１】
0006521952.tif 000002
【図２】
0006521952.tif 000003